(57)【要約】  本発明は、第１の構成成分Ａ）及び第２の構成成分Ｂ）を含む凹版インク組成物であって、第１の構成成分Ａ）が、ｉ）好ましくは磁気特性、ＵＶ又はＩＲ吸収特性、光学的可変特性、偏光特性、導電特性、発光特性及びこれらの組合せからなる群から選択される機械可読特性を有する材料であり得る、約１ｎｍ〜約３μｍのモード粒径を有する約０．１重量％〜約４０重量％の複数の第１の粒子、ｉｉ）好ましくはＩＲ吸収特性、発光特性及びこれらの組合せからなる群から選択される機械可読特性を有する材料であり得る、約１重量％〜約２０重量％の１種又は複数種の色素、並びにｉｉｉ）これらの組合せからなる群から選択され、第２の構成成分Ｂ）が、好ましくは磁気特性、ＵＶ又はＩＲ吸収特性、光学的可変特性、偏光特性、導電特性及び発光特性、並びにこれらの組合せからなる群から選択される機械可読特性を有する材料であり得る、約６μｍ〜約２５μｍのモード粒径を有する約０．１重量％〜約４０重量％の複数の第２の粒子であり、第１の構成成分Ａ）及び第２の構成成分Ｂ）が、ＣＩＥ（１９７６）カラーインデックスパラメーター、機械可読特性及びこれらの組合せからなる群から選択される少なくとも１つの異なる特徴を呈し、重量％が、凹版インク組成物の総重量に基づく、凹版インク組成物に関する。【選択図】図３
2016514173.tif 000002
【特許請求の範囲】
【請求項１】
第１の構成成分Ａ）及び第２の構成成分Ｂ）を含む凹版インク組成物であって、
第１の構成成分Ａ）が、
ｉ）好ましくは磁気特性、ＵＶ又はＩＲ吸収特性、光学的可変特性、偏光特性、導電特性、発光特性及びこれらの組合せからなる群から選択される機械可読特性を有する材料であり得る、約１ｎｍ〜約３μｍのモード粒径を有する約０．１重量％〜約４０重量％の複数の第１の粒子、ｉｉ）好ましくはＩＲ吸収特性、発光特性及びこれらの組合せからなる群から選択される機械可読特性を有する材料であり得る、約１重量％〜約２０重量％の１種又は複数種の色素、並びにｉｉｉ）これらの組合せ
からなる群から選択され、
第２の構成成分Ｂ）が、好ましくは磁気特性、ＵＶ又はＩＲ吸収特性、光学的可変特性、偏光特性、導電特性及び発光特性、並びにこれらの組合せからなる群から選択される機械可読特性を有する材料であり得る、約６μｍ〜約２５μｍのモード粒径を有する約０．１重量％〜約４０重量％の複数の第２の粒子であり、
第１の構成成分Ａ）及び第２の構成成分Ｂ）が、ＣＩＥ（１９７６）カラーインデックスパラメーター、機械可読特性及びこれらの組合せからなる群から選択される少なくとも１つの異なる特徴を呈し、
重量％が、凹版インク組成物の総重量に基づく、凹版インク組成物。
【請求項２】
第１の構成成分Ａ）が、約０．１μｍ〜約３μｍのモード粒径を有する複数の第１の粒子であり、第２の構成成分Ｂ）が、約６μｍ〜約２５μｍのモード粒径を有する複数の第２の粒子である、請求項１に記載の凹版インク組成物。
【請求項３】
第１の構成成分Ａ）及び第２の構成成分Ｂ）が、２種類の異なる機械可読材料である、請求項１又は２に記載の凹版インク組成物。
【請求項４】
第１の構成成分Ａ）及び第２の構成成分Ｂ）が、全色差ΔＥ＊Ａ）−Ｂ）が少なくとも２、好ましくは少なくとも４、より好ましくは少なくとも６、さらにより好ましくは１０であることを特徴とする異なるＣＩＥ（１９７６）カラーインデックスパラメーターを有する、請求項１〜３のいずれか一項に記載の凹版インク組成物。
【請求項５】
酸化乾燥性インク組成物、放射線硬化性インク組成物及びこれらの混合物からなる群から選択される、請求項１〜４のいずれか一項に記載の凹版インク組成物。
【請求項６】
請求項１〜５のいずれか一項に記載の凹版インク組成物で、基材の少なくとも一面にセキュリティ機能又はパターンを印刷する方法であって、
ｉ）凹版彫刻された印刷版に前記凹版インク組成物をインク付けするステップであり、前記凹版彫刻された印刷版が少なくとも第１の組の彫刻された溝状要素及び少なくとも第２の組の彫刻された溝状要素を含み、少なくとも前記第１の組の彫刻された溝状要素及び少なくとも前記第２の組の彫刻された溝状要が異なる深さを有するステップと、
ｉｉ）凹版彫刻された印刷版から、あらゆる過剰の凹版インク組成物を拭き取るステップと、
ｉｉｉ）凹版インク組成物を基材に塗布することによって、凹版彫刻された印刷版でセキュリティ機能又はパターンを印刷するステップと、
ｉｖ）酸化的硬化及び／又はＵＶ−Ｖｉｓ線によって凹版インク組成物を硬化させるステップと
を含む、方法。
【請求項７】
第１の組の彫刻された溝状要素及び第２の組の彫刻された溝状要素が、点、線、縞、二次元領域、円錐形及び逆ピラミッド形からなる群から独立に選択される形状を有する、請求項６に記載の方法。
【請求項８】
第１の組の彫刻された溝状要素及び第２の組の彫刻された溝状要素が、円又は楕円の断面形状、直角形状、Ｕ字形状及びＶ字形状からなる群から独立に選択される横断面を有する、請求項６又は７に記載の方法。
【請求項９】
ｉ）第１の組の彫刻された溝状要素が、約５μｍ〜約２０μｍ、好ましくは約５μｍ〜約１５μｍの深さを有し、
ｉｉ）第２の組の彫刻された溝状要素が、約３０μｍ〜約１００μｍ、好ましくは約５０μｍ〜約８５μｍの深さを有する、
請求項６〜８のいずれか一項に記載の方法。
【請求項１０】
凹版彫刻された印刷版が、点、線、縞、二次元領域、円錐形及び逆ピラミッド形からなる群から選択される形状、並びに円又は楕円の断面形状、直角形状、Ｕ字形状及びＶ字形状からなる群から選択される横断面を有する、第３の組の彫刻された溝状要素をさらに含み、前記第３の組の彫刻された溝状要素が、約２０μｍ〜約５０μｍ、好ましくは約２５μｍ〜約４５μｍの深さを有し、ただし、第１、第２及び第３の組の彫刻された溝状要素が、第１の組の彫刻された溝状要素の深さに対して少なくとも２０％異なる深さを有する、請求項６〜９のいずれか一項に記載の方法。
【請求項１１】
請求項６〜１０のいずれか一項に記載の方法のいずれか１つに従って印刷された、セキュリティ機能又はパターン。
【請求項１２】
凹版セキュリティ機能又はパターンが、１ｃｍ２面積当たり３つ以上の隣接する、好ましくは絡み合っている又は交互の帯域のモザイクを含み、前記３つ以上の帯域が、帯域の全色差ΔＥ＊（Ｚ）を特徴とする異なるＣＩＥ（１９７６）カラーインデックスパラメーターを有し、並びに／又は磁気特性、ＵＶ若しくはＩＲ吸収特性、光学的可変特性、偏光特性、導電特性、発光特性及びこれらの組合せからなる群から選択される少なくとも１つのパラメーターが異なっている、請求項１１に記載のセキュリティ機能又はパターン。
【請求項１３】
請求項１１又は１２に記載の凹版セキュリティ機能又はパターンを含む、セキュリティ文書。
【請求項１４】
好ましくは紙幣、身分証明証、小切手、クーポン券、取引用カード、切手及び納税印紙からなる群から選択されるセキュリティ文書を偽造又は詐欺から保護するために、好ましくは請求項６〜９のいずれか一項に記載の方法に従って、複数の特徴を備えた凹版セキュリティ機能又はパターンを凹版印刷するための、請求項１〜５のいずれか一項に記載の凹版インク組成物の使用。
【請求項１５】
好ましくは紙幣、身分証明証、小切手、クーポン券、取引用カード、切手及び納税印紙からなる群から選択されるセキュリティ文書を偽造又は詐欺から保護するための、請求項１１又は１２に記載のセキュリティ機能又はパターンの使用。
【発明の詳細な説明】
【発明の詳細な説明】
【０００１】
［発明の分野］
[001]本発明は、セキュリティ書類、並びに偽造及び違法複製からのセキュリティ書類の保護の分野に関する。特に本発明は、凹版インク組成物、並びに異なるサイズ及び異なる特性の色素及び／又は顔料を組み合わせる方法、並びに様々な形状の溝状要素を備えた凹版の分野に関する。
【０００２】
［発明の背景］
[002]従来の凹版印刷過程中、印刷されるパターン又は画像が彫刻された版面を有する、彫刻された回転スチールシリンダーには、１つ又は複数の選択的インク付けシリンダー（複数可）（又はシャブロンシリンダー）によってインクが供給され、各選択的インク付けシリンダーには、複数の陰影機能を形成するために、少なくとも１つの対応する色がインク付けされる。さらに、凹版印刷過程では、凹版印刷版の表面に存在する過剰の任意のインクを拭き取る。拭取りプロセスは、紙若しくはティッシュによる拭取りシステム（「キャラコ」）、又はポリマーロール拭取りシステム（拭取りシリンダー）を使用して実施される。拭取りステップの後、インク付けされた凹版は、基材、例えばシート形態又は織物形態の紙、複合体又はプラスチック材料と接触させられ、インクが、圧力下で凹版印刷版の彫刻から印刷される基材上に移されると、基材上に厚い印刷パターンが形成される。
【０００３】
[003]凹版印刷によって、最も一貫した高品質の細線が印刷される。凹版印刷は、セキュリティ書類、特に紙幣及び切手の分野において、細かい設計の作製に最適な印刷技術と考えることができる。凹版印刷過程の際立った機能の１つは、凹版レリーフを、数マイクロメートルから数十マイクロメートルまで、それに応じた凹版印刷版の浅い凹部又はそれぞれに深い凹部を使用することによって変更し得るということである。凹版インク層の厚さによって得られる凹版レリーフは、基材のエンボス加工によって強調され、前記エンボスは、インクの移動中に圧力によって生成される。凹版印刷から得られる触覚性は、紙幣に、認識できるそれらの典型的な触感を付与する。
【０００４】
[004]こうして得られた凹版要素のレリーフ及び凹版インク層の厚さは、異なるデザイン及びセキュリティ要素を生成するために有利に使用される。
【０００５】
[005]米国特許第７  ６８６  ３４１Ｂ２号は、網目（ハーフトーン）エンボス加工を含む視覚的に検出可能なセキュリティ要素を開示しており、前記要素は、複数の異なるエンボスの高さを含む、インク付けされない凹版を使用して作製されている。最も濃い階調レベルを表す領域は、最も深い彫刻によって生成され、それとは逆に、最も浅い彫刻は、より明るい階調レベルを有する領域を生成する。
【０００６】
[006]欧州特許第１  ７９０  ７０１Ｂ２号は、７０を超える拡散反射明度（Ｌ＊）を呈するＩＲ吸収材料を含む、セキュリティ用途のための凹版インクを開示している。ＩＲ吸収材料の特有の中程度の吸収は、十分に厚い凹版インク層によって補償される。インクで印刷されたセキュリティ機能は、機械可読セキュリティ機能として使用することができる。
【０００７】
[007]国際公開第２０１０／１１５  ９８６Ａ２号は、大きい色域、特に鮮やかな陰影を可能にするなどの、鮮やかな陰影を有する磁性凹版インク配合物を開示している。また、開示の凹版インク配合物は、機械可読セキュリティ機能を印刷するために使用される。
【０００８】
[008]国際公開第２００５／０９００９０Ａ１号は、一時的な画像を生成するための非対称の溝状要素を含む凹版の使用を開示している。溝状要素は、異なる平均勾配の対向する側壁を備えた非対称の形状を有する。例えばＵ字形状及びＶ字形状を有する溝を含めた、様々な溝タイプを含む様々な形状の溝状要素の異なる例も、開示されている。従来、凹版の製造は、手作業による鋼又は銅板の彫刻から始まる、冗長で複雑な過程である。例えば、点、線、円錐形の凹部、ピラミッド形の凹部、又は溝の形状の要素などの異なる形態の彫刻が作製されている。国際公開第２００５／０９００９０Ａ１号に開示されている、非対称の溝状要素を有する凹版の生成には、非常に正確な彫刻技術が必要である。
【０００９】
[009]国際公開第２００３／１０３９６２Ａ１号は、彫刻されていない版面に、コンピューター制御の彫刻ツール、すなわちレーザー彫刻ツールによって、プログラミングされた彫刻過程が施される、凹版の製造方法を開示している。この方法では、画素レベルの精度で、凹版を非常に正確に彫刻することができる。また、欧州特許出願公開第２  １１９  ５２７Ａ１号は、レーザー彫刻によって凹版を製造する方法を開示している。
【００１０】
[010]様々な明るさの効果を伝える、印刷される凹版要素は、凹版の彫刻の密度を変えることによって生成することができる。典型的に、より高い密度の凹版線を含む設計を用いて生成された凹版要素は、より低い密度の凹版線を含む設計を用いて生成された対応する凹版要素よりも濃い陰影を伝える。
【００１１】
[011]凹版印刷される要素は、選択的インク付けシリンダーを使用することによって、複数の色で容易に印刷され得る。各選択的インク付けシリンダーは、少なくとも１つの対応する色でインク付けされる。その後、選択的インク付けシリンダーは、各インクを凹版印刷版に移し、或いは収集シリンダーに移した後に凹版印刷版シリンダーに移す。この過程は、当技術分野で周知である。しかし、シリンダー及び／又は基材の間の移動中に、特に異なる色が凹版機能の絡み合った帯域に対応する場合、異なる色の間でインク汚染が生じるおそれがある。或いは、マルチトーンインクは、単一のインク組成物で多色機能を生成する手段として、当業者に公知である。用語「マルチトーンインク」とは、基材に塗布され硬化すると、印刷されたインク層の厚さに応じて異なる色調をもたらすインク組成物を指す。マルチトーンインクは、典型的に、低いカバー力、すなわち高い透明性を有する１つ、２つ、又は複数の顔料（複数可）を含む。マルチトーンインクは、この印刷技術によって達成できる広範囲な印刷の厚さに起因して、凹版印刷で有利に使用されている。
【００１２】
[012]しかし、マルチトーン凹版機能を生成する凹版インクの能力は、典型的に、予測及び／又は制御がかなり困難であり、印刷されたインクの厚さに従って、あるインク組成物では、印刷された層の明るさにわずかな変化しかないことがあり、他のインク組成物では、実に様々な色合いが生じることがある。
【００１３】
[013]したがって、改善されており、予測可能であり、かつ制御された方法で複数の特徴を備えた凹版要素を提供する方法が、依然として必要である。
【００１４】
[014]また、複数の特徴を備えたパターンを有する凹版要素、すなわち機械可読特性などの様々な物理的特性を有する凹版要素を、１ｃｍ２面積当たり２つ以上の隣接する帯域を含む領域、又は１ｃｍ２面積当たり３つ以上の隣接する帯域のモザイク内に、非常に緻密なパターン及び正確な見当で提供する方法を開発することが非常に望ましい。
【００１５】
［概要］
[015]したがって、本発明の目的は、上述した従来技術の欠陥を克服することである。この目的は、１種又は複数種の色素及び／又は小粒子からなる群から選択される第１の構成成分Ａ）、並びに第１の構成成分の粒子よりも大きい粒子の群から選択される第２の構成成分Ｂ）を含む凹版インク組成物を、特に少なくとも第１の組の彫刻された溝状要素及び少なくとも第２の組の彫刻された溝状要素を含む、凹版彫刻された印刷版と組み合わせて使用するために提供することによって達成され、ここで前記第１の組及び第２の組の彫刻された溝状要素は、異なる深さを有する。
【００１６】
[016]したがって、本発明は、第１の構成成分Ａ）及び第２の構成成分Ｂ）を含む凹版インク組成物であって、
第１の構成成分Ａ）が、
ｉ）好ましくは磁気特性、ＵＶ又はＩＲ吸収特性、光学的可変特性、偏光特性、導電特性、発光特性及びこれらの組合せからなる群から選択される機械可読特性を有する材料であり得る、約１ｎｍ〜約３μｍのモード粒径を有する約０．１重量％〜約４０重量％の複数の第１の粒子、ｉｉ）好ましくはＩＲ吸収特性、発光特性及びこれらの組合せからなる群から選択される機械可読特性を有する材料であり得る、約１重量％〜約２０重量％の１種又は複数種の色素、並びにｉｉｉ）これらの組合せ
からなる群から選択され、
第２の構成成分Ｂ）が、好ましくは磁気特性、ＵＶ又はＩＲ吸収特性、光学的可変特性、偏光特性、導電特性及び発光特性、並びにこれらの組合せからなる群から選択される機械可読特性を有する材料であり得る、約６μｍ〜約２５μｍのモード粒径を有する約０．１重量％〜約４０重量％の複数の第２の粒子であり、
第１の構成成分Ａ）及び第２の構成成分Ｂ）が、ＣＩＥ（１９７６）カラーインデックスパラメーター、機械可読特性及びこれらの組合せからなる群から選択される少なくとも１つの異なる特徴を呈し、
重量％が、凹版インク組成物の総重量に基づく、凹版インク組成物に関する。
【００１７】
[017]さらに、本発明は、本明細書に記載の凹版インク組成物で、基材の少なくとも一面にセキュリティ機能又はパターンを印刷する方法であって、
ｉ）凹版彫刻された印刷版に前記凹版インク組成物をインク付けするステップであり、前記凹版彫刻された印刷版が少なくとも第１の組の彫刻された溝状要素及び少なくとも第２の組の彫刻された溝状要素を含み、少なくとも前記第１の組の彫刻された溝状要素及び少なくとも前記第２の組の彫刻された溝状要が異なる深さを有するステップと、
ｉｉ）凹版彫刻された印刷版から、あらゆる過剰の凹版インク組成物を拭き取るステップと、
ｉｉｉ）凹版インク組成物を基材に塗布することによって、凹版彫刻された印刷版でセキュリティ機能又はパターンを印刷するステップと、
ｉｖ）酸化的硬化及び／又はＵＶ−Ｖｉｓ線によって凹版インク組成物を硬化させるステップと
を含む、方法に関する。
【００１８】
[018]さらに、本発明は、前述の方法に従って印刷されたセキュリティ機能又はパターン、特に１ｃｍ２面積当たり３つ以上の隣接する、好ましくは絡み合っている又は交互の帯域のモザイクを含む凹版セキュリティ機能又はパターンに関し、前記３つ以上の帯域は、帯域の全色差ΔＥ＊（Ｚ）を特徴とする異なるＣＩＥ（１９７６）カラーインデックスパラメーターを有し、並びに／又は磁気特性、ＵＶ若しくはＩＲ吸収特性、光学的可変特性、偏光特性、導電特性、発光特性及びこれらの組合せからなる群から選択される少なくとも１つのパラメーターが異なっている。
【００１９】
[019]さらに、本発明は、前述の凹版セキュリティ機能又はパターンを含むセキュリティ文書に関する。
【００２０】
[020]さらに、本発明は、好ましくは紙幣、身分証明証、小切手、クーポン券、取引用カード、切手及び納税印紙からなる群から選択されるセキュリティ文書を偽造又は詐欺から保護するために、好ましくは前述の方法に従って、複数の特徴を備えた凹版セキュリティ機能又はパターンを凹版印刷するための、前述の凹版インク組成物の使用に関する。
【００２１】
[021]さらに、本発明は、好ましくは紙幣、身分証明証、小切手、クーポン券、取引用カード、切手及び納税印紙からなる群から選択されるセキュリティ文書を偽造又は詐欺から保護するための、前述のセキュリティ機能又はパターンの使用に関する。
【００２２】
[022]本発明によって与えられる凹版インク組成物及び方法の特に有利な特性は、単一の印刷ステップにより単一の凹版インク組成物で複数の特徴を備えた凹版セキュリティ機能又はパターンを印刷する、容易に調整可能で予測可能な方法を提供し、したがって、必要な凹版印刷設備及びシャブロンの数を低減するという能力にある。
【図面の簡単な説明】
【００２３】
【図１】本発明の原理の概略図である。
【図２ａ】異なる形状及び深さを有する凹版に彫刻された溝状要素の横断面の概略図である。
【図２ｂ】異なる形状及び深さを有する凹版に彫刻された溝状要素の横断面の概略図である。
【図２ｃ】異なる形状及び深さを有する凹版に彫刻された溝状要素の横断面の概略図である。
【図２ｄ】異なる形状及び深さを有する凹版に彫刻された溝状要素の横断面の概略図である。
【図２ｅ】異なる形状及び深さを有する凹版に彫刻された溝状要素の横断面の概略図である。
【図３】マルチトーン凹版機能の比較例を、従来のカメラで撮影した写真である。
【図４】図３のマルチトーン凹版機能の比較例を、ＩＲカメラで撮影した写真である。
【図５】本発明による複数の特徴を備えた凹版セキュリティ機能の一例を、従来のカメラで撮影した写真である。
【図６】図５の複数の特徴を備えた凹版セキュリティ機能の一例を、ＩＲカメラで撮影した写真である。
【図７】本発明による別の複数の特徴を備えた凹版セキュリティ機能の一例を、従来のカメラで撮影した写真である。
【図８】図７の複数の特徴を備えた凹版セキュリティ機能の一例を、ＩＲカメラで撮影した写真である。
【図９】本発明による別の複数の特徴を備えた凹版セキュリティ機能の一例を、従来のカメラで撮影した写真である。
【図１０】図９の複数の特徴を備えた凹版セキュリティ機能の一例を、ＩＲカメラで撮影した写真である。
【００２４】
［詳細な説明］
[023]本明細書で論じられ、特許請求の範囲に記載の用語の意味を解釈するために、以下の定義を使用すべきである。
【００２５】
[024]本明細書で使用される場合、冠詞「ａ」は、１つ及び２つ以上を示し、冠詞の指示対象となる名詞を必ずしも単数に限定しない。
[025]本明細書で使用される場合、用語「約」は、当該の量又は値が、指定された値、又はその値に関するいくつかの他の値であり得ることを意味する。この句は、指定された値の±５％の範囲内にある類似の値によって、本発明に従って同等の結果又は効果が促進されることを伝えることを意図する。
【００２６】
[026]本明細書で使用される場合、用語「及び／又は」又は「又は／及び」は、前記群の要素のすべて又は１つだけが存在し得ることを意味する。例えば、「Ａ及び／又はＢ」は、「Ａだけ、又はＢだけ、又はＡとＢの両方」を意味するものとする。
【００２７】
[027]本明細書で使用される場合、用語「少なくとも」は、１つ又は１つ以上、例えば１つ又は２つ又は３つを定義することを意味する。
【００２８】
[028]本明細書で使用される場合、用語「（複数物が）含む」又は「（単数物が）含む」若しくは「含んでいる」などの変形は、記述されている機能、整数、ステップ若しくは構成成分、又は機能、整数、ステップ若しくは構成成分の群を包含することを暗示するが、１つ又は複数の他の機能、整数、ステップ又は構成成分の存在又は追加を排除しないことを理解されよう。
【００２９】
[029]本明細書で使用される場合、用語「組成物」は、固体基材上にコーティングを形成することができ、印刷方法によって、排他的ではなく優先的に塗布できる任意の組成物を指す。
【００３０】
[030]本明細書で使用される場合、用語「凹版セキュリティ機能又はパターン」は、セキュリティ書類の保護及び認証のためのセキュリティ要素として使用される、凹版インク組成物で印刷された少なくとも１つの層からなる任意の証印又は設計を指す。
【００３１】
[031]本明細書で使用される場合、用語「複数の特徴を備えた凹版セキュリティ機能又はパターン」は、異なる物理的特徴を呈する１ｃｍ２面積当たり２つ以上の隣接する印刷帯域を含む、任意の凹版セキュリティ機能又はパターンを指し、前記異なる物理的特徴は、ｉ）異なるＣＩＥ（１９７６）カラーインデックスパラメーター、ｉｉ）異なる機械可読特性、例えば磁気特性、ＵＶ又はＩＲ吸収特性、光学的可変特性、偏光特性、導電特性、発光特性及びこれらの組合せ、並びにｉｉｉ）異なるＣＩＥ（１９７６）カラーインデックスパラメーター及び異なる機械可読特性の組合せからなる群から選択される。「隣接する」とは、印刷帯域が、約５ｍｍ以下の距離、好ましくは約５０μｍ〜約５ｍｍの距離だけ離れて存在し得ることを意味する。「複数の特徴を備えた凹版セキュリティ機能又はパターン」の特定の一実施形態は、１ｃｍ２面積当たり３つ以上の隣接する、好ましくは絡み合っている又は交互の帯域のモザイクを含む凹版セキュリティ機能又はパターンであり、前記３つ以上の帯域は、異なるＣＩＥ（１９７６）カラーインデックスパラメーター、又は異なる機械可読特性、例えば磁気特性、ＵＶ若しくはＩＲ吸収特性、光学的可変特性、偏光特性、導電特性、発光特性及びこれらの組合せからなる群から選択される少なくとも１つのパラメーター又は特性が異なっている。本発明によれば、「１ｃｍ２面積当たり３つ以上の隣接する帯域のモザイク」は、所望のパターンを得るための特定の方式で、類似の又は異なる形状の３つ以上の隣接する帯域を配置することである。異なる物理的特徴の帯域を含む、本明細書に記載の複数の特徴を備えた凹版セキュリティ機能又はパターンは、異なる物理的特徴を有するインクの間のインク汚染の問題、又は見当の問題に起因して、従来の凹版印刷デバイスでは容易に生成することができない。
【００３２】
[032]本明細書で使用される場合、用語「機械可読材料」は、例えば、磁気検出器（機械可読セキュリティ材料が、磁気特性を有する材料である場合）、ＩＲカメラ（機械可読セキュリティ材料が、ＩＲ吸収特性を有する材料である場合）、又は円偏光フィルタ（機械可読セキュリティ材料が、偏光特性を有する材料である場合）などのデバイス又は機械によって検出可能であり、認証のための特定の機器の使用によって、層又は前記層を含む物品を認証する方法を付与するように、前記層に含まれ得る、少なくとも１つの独特の特性を呈する材料を指す。
【００３３】
[033]本明細書で使用される場合、用語「絡み合っている又は交互の帯域」は、異なる帯域が順番に生じるように（交互の帯域、例えば、第１の帯域Ａの次に第２の帯域Ｂがあり、その次に再び第１の帯域Ａがある）、及び／又は帯域が互いに絡み合ったかのような外観を示すパターンが形成されるような方式で、異なる帯域が一緒になるように（絡み合っている帯域）、互いに隣接して配置される帯域を指す。特に、絡み合っている又は交互の帯域は、少なくとも１つの異なる物理的特徴を呈し、この物理的特徴は、ＣＩＥ（１９７６）カラーインデックスパラメーターによる全色差ΔＥ＊（Ｚ）（以下により詳細に論じる）、機械可読特性、並びに／又はＣＩＥ（１９７６）カラーインデックスパラメーターによるΔＥ＊（Ｚ）及び機械可読特性の組合せである。
【００３４】
[034]本発明は、凹版セキュリティ機能又はパターンの複数の特徴を備えた特性の制御を改善し、予測可能にする方法を提供する。本明細書に記載の方法は、
第１の構成成分Ａ）及び第２の構成成分Ｂ）を含み、
Ａ）が、好ましくは磁気特性、ＵＶ又はＩＲ吸収特性、光学的可変特性、偏光特性、導電特性、発光特性及びこれらの組合せからなる群から選択される機械可読特性を有する材料であり得る、約１ｎｍ〜約３μｍのモード粒径を有する約０．１重量％〜約４０重量％の複数の第１の粒子からなる群から選択され、
Ｂ）が、好ましくは磁気特性、ＵＶ又はＩＲ吸収特性、光学的可変特性、偏光特性、導電特性、発光特性及びこれらの組合せからなる群から選択される機械可読特性を有する材料であり得る、約６μｍ〜約２５μｍのモード粒径を有する、複数の第２の粒子である、
凹版インク組成物を使用する。
【００３５】
[035]別の実施形態によれば、本明細書に記載の方法は、第１の構成成分Ａ）及び前述の第２の構成成分Ｂ）を含み、Ａが、好ましくはＩＲ吸収特性、発光特性及びこれらの組合せからなる群から選択される機械可読特性を有する材料であり得る約１％〜約２０重量％の１種又は複数種の色素からなる群から選択される、凹版インク組成物を使用する。
【００３６】
[036]別の実施形態によれば、本明細書に記載の方法は、前述の複数の第１の粒子及び前述の１種又は複数種の色素の混合物である第１の構成成分Ａ）、並びに前述の第２の構成成分Ｂ）を含む、凹版インク組成物を使用する。
【００３７】
[037]本発明によれば、第１の構成成分Ａ）及び第２の構成成分Ｂ）は、ＣＩＥ（１９７６）カラーインデックスパラメーター、機械可読特性及びこれらの組合せからなる群から選択される少なくとも１つの異なる特徴を呈する。
【００３８】
[038]本発明によれば、構成成分Ａ）及び構成成分Ｂ）の特性の様々な組合せが可能である。
【００３９】
[039]第１の構成成分Ａ）及び第２の構成成分Ｂ）は、異なるＣＩＥ（１９７６）カラーパラメーターを有することができ、すなわち構成成分Ｂ）と構成成分Ａ）の間の全色差ΔＥ＊Ａ）−Ｂ）は、少なくとも２、好ましくは少なくとも４、より好ましくは少なくとも６、さらにより好ましくは１０である。
【００４０】
[040]或いは、第１の構成成分Ａ）及び第２の構成成分Ｂ）は、異なる機械可読特性を有することができる。前記実施形態では、第１の構成成分Ａ）及び第２の構成成分Ｂ）は、異なる又は同じＣＩＥ（１９７６）カラーパラメーターを有することができる。同じＣＩＥ（１９７６）カラーパラメーターとは、構成成分Ｂ）と構成成分Ａ）の間の全色差ΔＥ＊Ａ）−Ｂ）が２未満であることを意味する。
【００４１】
[041]或いは、第１の構成成分Ａ）及び第２の構成成分Ｂ）は、同じ又は異なる機械可読特性を有することができる。構成成分Ａ）及び構成成分Ｂ）が、同じ機械可読特性を有する材料である場合、それらは対応する検出器を用いて検出したときに区別できる機械可読特性の値を提供するように選択される。前記実施形態では、第１の構成成分Ａ）及び第２の構成成分Ｂ）は、異なる又は同じＣＩＥ（１９７６）カラーパラメーターを有することができる。
【００４２】
[042]第１の構成成分Ａ）の粒子は、約１ｎｍ〜約３μｍ、好ましくは約０．１μｍ〜約３μｍのモード粒径を有する。第２の構成成分Ｂ）の粒子は、約６μｍ〜約２５μｍのモード粒径を有する。
【００４３】
[043]粒度によって、例えば、不透明性、着色強度、色調、光沢、粘度及び粒子を含むスラリーの沈降を含めた光学的特性などの、インク化学者にとって重要な多くの特性が制御される。いくつかの粒子パラメーター及び関係する粒子の特性への言及及びそれらの例は、例えばＡｄｖａｎｃｅｓ  ｉｎ  Ｃｏｌｏｒ  Ｓｃｉｅｎｃｅ  ａｎｄ  Ｔｅｃｈｎｏｌｏｇｉｅｓ、（２００２年）、５巻（１）、１〜１２頁、又は製造機器のウェブサイト上、例えばＡ  Ｂａｓｉｃ  Ｇｕｉｄｅ  ｔｏ  Ｐａｒｔｉｃｌｅ  Ｃｈａｒａｃｔｅｒｉｚａｔｉｏｎ、Ｍａｌｖｅｒｎ編、Ｍａｌｖｅｒｎ  Ｉｎｓｔｒｕｍｅｎｔｓ  Ｗｏｒｌｄｗｉｄｅ、又はＴ．ＡｌｌｅｎによるＰａｒｔｉｃｌｅｓ  Ｓｉｚｅ  Ｍｅａｓｕｒｅｍｅｎｔ、第１巻、第５版、Ｃｈａｐｍａｎ＆Ｈａｌｌ、ロンドン、１９９７年に見出すことができる。粒子の形状及び形態を記述的及び定量的に表示する、様々な異なる方法が公知である。粒子の特徴付け及び粒度測定は、様々なパラメーター及び情報を伝える様々な技術を使用して行うことができる。適切な特徴付け技術は、所期の用途及び必要な情報に従って選択される。様々な粒度の特徴付け技術として、例えば、動的光散乱（粒子の拡散係数の分布の決定）、静的光散乱（粒子の絶対分子量の決定）、レーザー回折（粒度分布の決定）、自動化視覚システム（粒度及び粒子形状の同時の決定）が挙げられる。さらに有用な技術として、ゼータ電位測定（静電気的コロイド分散液の安定性の決定）、回転式粘度測定及びレオロジー測定（流動特性、粘弾性及び法線応力の決定）、並びに粒度及び粒子形状に関係するさらなるパラメーターを測定することができる毛細管レオロジー測定が挙げられる。
【００４４】
[044]用語「モード粒径」は、粒径の頻度曲線（粒度分布曲線）の最高点における粒径値を指す。本発明によれば、モード粒径測定は、レーザー回折によってＭａｌｖｅｒｎ  Ｍａｓｔｅｒｓｉｚｅｒ  Ｍｉｃｒｏ−Ｐを用いて実施される。
【００４５】
[045]当技術分野で公知の通り、色素及び顔料は、それらのＣＩＥ（１９７６）カラーインデックスパラメーターａ＊、ｂ＊及びＬ＊によって特徴付けることができる。また、ＣＩＥ（１９７６）カラーインデックスパラメーターａ＊、ｂ＊及びＬ＊は、印刷されたインク組成物を特徴付けるのに有用となり得る。用語「ＣＩＥ（１９７６）パラメーター」は、ＩＳＯ１１６６４−４：２００８年に従って理解されるべきである。いくつかの例は、標準的教科書、例えば「Ｃｏｌｏｒｉｓｔｉｋ  ｆｕｒ  Ｌａｃｋａｎｗｅｎｄｕｎｇｅｎ」、Ｔａｓｓｏ  Ｂａｕｒｌｅら、Ｆａｒｂｅ  ｕｎｄ  Ｌａｃｋ編、２０１２年、ＩＳＢＮ９７８−３−８６６３０−８６９−５に見出すことができる。
【００４６】
[046]好ましい一実施形態では、本明細書に開示の凹版インク組成物は、異なるＣＩＥ（１９７６）カラーインデックスパラメーターを有する構成成分Ａ）及び構成成分Ｂ）を含む。構成成分Ａ）及び構成成分Ｂ）の異なるＣＩＥ（１９７６）カラーインデックスパラメーターは、それらの全色差ΔＥ＊Ａ）−Ｂ）によって特徴付けられる。ΔＥ＊Ａ）−Ｂ）値は、以下の等式に従って算出される。
ΔＥ＊Ａ）−Ｂ）＝（（Ｌ＊Ｂ）−Ｌ＊Ａ））２＋（ａ＊Ｂ）−ａ＊Ａ））２＋（ｂ＊Ｂ）−ｂ＊Ａ））２）１／２
［式中、
パラメーターＬ＊Ａ）は、構成成分Ａ）のＣＩＥ（１９７６）Ｌ＊値を表し、
パラメーターＬ＊Ｂ）は、構成成分Ｂ）のＣＩＥ（１９７６）Ｌ＊値を表し、
パラメーターａ＊Ａ）は、構成成分Ａ）のＣＩＥ（１９７６）ａ＊値を表し、
パラメーターａ＊Ｂ）は、構成成分Ｂ）のＣＩＥ（１９７６）ａ＊値を表し、
パラメーターｂ＊Ａ）は、構成成分Ａ）のＣＩＥ（１９７６）ｂ＊値を表し、
パラメーターｂ＊Ｂ）は、構成成分Ｂ）のＣＩＥ（１９７６）ｂ＊値を表す］。
ΔＥ＊Ａ）−Ｂ）値は、Ｄａｔａｃｏｌｏｒ製の分光光度計ＳＦ３００を用いて測定される。測定は、二光束分光光度計を用いて、幾何学的拡散照射器／８°における検出（球の直径：６６ｍｍ；ＢａＳＯ４でコーティング、光源：パルスキセノン、フィルタによりＤ６５に近似（標準観測者１０°））によって実施される。
【００４７】
[047]本発明の一態様によれば、本明細書に記載の凹版インク組成物は、当技術分野でマルチトーン凹版機能又はパターンとも呼ばれる、異なるＣＩＥ（１９７６）カラーインデックスパラメーターを呈する凹版セキュリティ機能又はパターンを、制御された予測可能な方法で生成するのに特に有用である。
【００４８】
[048]インク組成物は、前記インク組成物で印刷された機能又はパターンの異なる帯域が、異なる帯域の印刷されたインクの厚さに応じて異なる色を伝える場合、マルチトーン効果を伝えるとされる。
【００４９】
[049]一実施形態では、第１の構成成分Ａ）は、１種又は複数種の色素からなる群から選択される。
【００５０】
[050]色素は、顔料とは逆に、例えば色素が着色するインク組成物又はコーティング組成物などの周囲媒体に可溶性であり、別個の粒子は存在せず、散乱は生じない。
【００５１】
[051]本発明のインクを印刷するのに適した色素は、当技術分野で公知である。本明細書に記載の凹版インク組成物に含まれる色素は、反応性色素、直接色素、アニオン性色素、カチオン性色素、酸性色素、塩基性色素、食品色素、金属錯体色素、溶媒色素及びこれらの混合物からなる群から選択される。本発明に適した色素の典型的な例は、クマリン、シアニン、オキサジン、ウラニン、フタロシアニン、インドリノシアニン（indolinocyanine）、トリフェニルメタン、ナフタロシアニン、インドナナフタロ（indonanaphtalo）−金属色素、アントラキノン、アントラピリドン、アゾ色素、ローダミン、スクアリリウム色素、クロコニウム色素及びこれらの混合物からなる群から選択される。本発明に適した色素の典型的な例は、Ｃ．Ｉ．アシッドイエロー１、３、５、７、１１、１７、１９、２３、２５、２９、３６、３８、４０、４２、４４、４９、５４、５９、６１、７０、７２、７３、７５、７６、７８、７９、９８、９９、１１０、１１１、１２１、１２７、１３１、１３５、１４２、１５７、１６２、１６４、１６５、１９４、２０４、２３６、２４５；Ｃ．Ｉ．ダイレクトイエロー１、８、１１、１２、２４、２６、２７、３３、３９、４４、５０、５８、８５、８６、８７、８８、８９、９８、１０６、１０７、１１０、１３２、１４２、１４４；Ｃ．Ｉ．ベーシックイエロー１３、２８、６５；Ｃ．Ｉ．リアクティブイエロー１、２、３、４、６、７、１１、１２、１３、１４、１５、１６、１７、１８、２２、２３、２４、２５、２６、２７、３７、４２；Ｃ．Ｉ．食用イエロー３、４；Ｃ．Ｉ．アシッドオレンジ１、３、７、１０、２０、７６、１４２、１４４；Ｃ．Ｉ．ベーシックオレンジ１、２、５９；Ｃ．Ｉ．食用オレンジ２；Ｃ．Ｉ．オレンジＢ；Ｃ．Ｉ．アシッドレッド１、４、６、８、９、１３、１４、１８、２６、２７、３２、３５、３７、４２、５１、５２、５７、７３、７５、７７、８０、８２、８５、８７、８８、８９、９２、９４、９７、１０６、１１１、１１４、１１５、１１７、１１８、１１９、１２９、１３０、１３１、１３３、１３４、１３８、１４３、１４５、１５４、１５５、１５８、１６８、１８０、１８３、１８４、１８６、１９４、１９８、２０９、２１１、２１５、２１９、２２１、２４９、２５２、２５４、２６２、２６５、２７４、２８２、２８９、３０３、３１７、３２０、３２１、３２２、３５７、３５９；Ｃ．Ｉ．ベーシックレッド１、２、１４、２８；Ｃ．Ｉ．ダイレクトレッド１、２、４、９、１１、１３、１７、２０、２３、２４、２８、３１、３３、３７、３９、４４、４６、６２、６３、７５、７９、８０、８１、８３、８４、８９、９５、９９、１１３、１９７、２０１、２１８、２２０、２２４、２２５、２２６、２２７、２２８、２２９、２３０、２３１、２５３；Ｃ．Ｉ．リアクティブレッド１、２、３、４、５、６、７、８、１１、１２、１３、１５、１６、１７、１９、２０、２１、２２、２３、２４、２８、２９、３１、３２、３３、３４、３５、３６、３７、３８、３９、４０、４１、４２、４３、４５、４６、４９、５０、５８、５９、６３、６４、１０８、１８０；Ｃ．Ｉ．食用レッド１、７、９、１４；Ｃ．Ｉ．アシッドブル��１、７、９、１５、２０、２２、２３、２５、２７、２９、４０、４１、４３、４５、５４、５９、６０、６２、７２、７４、７８、８０、８２、８３、９０、９２、９３、１００、１０２、１０３、１０４、１１２、１１３、１１７、１２０、１２６、１２７、１２９、１３０、１３１、１３８、１４０、１４２、１４３、１５１、１５４、１５８、１６１、１６６、１６７、１６８、１７０、１７１、１８２、１８３、１８４、１８７、１９２、１９３、１９９、２０３、２０４、２０５、２２９、２３４、２３６、２４９、２５４、２８５；Ｃ．Ｉ．ベーシックブルー１、３、５、７、８、９、１１、５５、８１；Ｃ．Ｉ．ダイレクトブルー１、２、６、１５、２２、２５、４１、７１、７６、７７、７８、８０、８６、８７、９０、９８、１０６、１０８、１２０、１２３、１５８、１６０、１６３、１６５、１６８、１９２、１９３、１９４、１９５、１９６、１９９、２００、２０１、２０２、２０３、２０７、２２５、２２６、２３６、２３７、２４６、２４８、２４９；Ｃ．Ｉ．リアクティブブルー１、２、３、４、５、７、８、９、１３、１４、１５、１７、１８、１９、２０、２１、２５、２６、２７、２８、２９、３１、３２、３３、３４、３７、３８、３９、４０、４１、４３、４４、４６、７７；Ｃ．Ｉ．食用ブルー１、２；Ｃ．Ｉ．アシッドグリーン１、３、５、１６、２６、１０４；Ｃ．Ｉ．ベーシックグリーン１、４；Ｃ．Ｉ．食用グリーン３；Ｃ．Ｉ．アシッドバイオレット９、１７、９０、１０２、１２１；Ｃ．Ｉ．ベーシックバイオレット２、３、１０、１１、２１；Ｃ．Ｉ．アシッドブラウン１０１、１０３、１６５、２６６、２６８、３５５、３５７、３６５、３８４；Ｃ．Ｉ．ベーシックブラウン１；Ｃ．Ｉ．アシッドブラック１、２、７、２４、２６、２９、３１、４８、５０、５１、５２、５８、６０、６２、６３、６４、６７、７２、７６、７７、９４、１０７、１０８、１０９、１１０、１１２、１１５、１１８、１１９、１２１、１２２、１３１、１３２、１３９、１４０、１５５、１５６、１５７、１５８、１５９、１９１、１９４；Ｃ．Ｉ．ダイレクトブラック１７、１９、２２、３２、３９、５１、５６、６２、７１、７４、７７、９４、１０５、１０６、１０７、１０８、１１２、１１３、１１７、１１８、１３２、１３３、１４６、１５４、１６８；Ｃ．Ｉ．リアクティブブラック１、３、４、５、６、８、９、１０、１２、１３、１４、１８、３１；Ｃ．Ｉ．食用ブラック２；Ｃ．Ｉ．ソルベントイエロー１９、Ｃ．Ｉ．ソルベントオレンジ４５、Ｃ．Ｉ．ソルベントレッド８、Ｃ．Ｉ．ソルベントグリーン７、Ｃ．Ｉ．ソルベントブルー７、Ｃ．Ｉ．ソルベントブラック７；Ｃ．Ｉ．ディスパースイエロー３、Ｃ．Ｉ．及びこれらの混合物からなる群から選択される。ディスパースレッド４、６０、Ｃ．Ｉ．ディスパースブルー３、金属アゾ色素は、米国特許第５，０７４，９１４号、米国特許第５，９９７，６２２号、米国特許第６，００１，１６１号、特開０２−０８０４７０号公報、特開６２−１９０２７２号公報、特開６３−２１８７６６号公報に開示されている。
【００５２】
[052]第１の構成成分Ａ）が、機械可読特性を有する１種又は複数種の色素からなる群から選択される場合、機械可読特性は、好ましくはＩＲ吸収特性、発光特性及びこれらの組合せからなる群から選択される。
【００５３】
[053]本発明のインクを印刷するのに適したＩＲ吸収色素は、当技術分野で公知である。本明細書に記載の凹版インク組成物に含まれるＩＲ吸収色素は、シアニン、スクアライン、クロコナイン（croconaine）、フタロシアニン、ナフタロシアニン、キノン、アントラキノン、ポリメチン、ジフェニルメタン、トリフェニルメタン、ニッケルジチオール錯体、ピリリウム、チオピリリウム（thiapyrilium）、トリアリールアンモニウム及びこれらの混合物からなる群から選択される。
【００５４】
[054]本発明のインクを印刷するのに適した発光性色素は、当技術分野で公知である。本明細書に記載の凹版インク組成物に含まれる発光性色素は、ナフタルイミド（naphthalmide）、クマリン、ローダミン、フルオレセイン（flurorescein）、ジスチリルビフェニル、スチルベン、シアニン、フタロシアニン、キサンテン、チオキサンテン、ナフトラクタム、アズラクトン、メタン、オキサジン、ピラゾリン、ポリピリジル−ルテニウム錯体、ポリピリジル−フェナジン−ルテニウム錯体、白金−ポルフィリン錯体、長寿命ユーロピウム及びテルビウム錯体、並びにこれらの混合物からなる群から選択される。本発明に適した色素の典型的な例は、例えば、ソルベントイエロー４４、ソルベントイエロー９４、ソルベントイエロー１６０、ベーシックイエロー４０、ベーシックレッド１、ベーシックバイオレット１０、アシッドレッド５２、イエローｓ７９０、フルオレセインイソチオシアナート、トリス（２，２’−ビピリジル）−ルテニウム塩化物、トリス（１，１０−フェナントロリン）−ルテニウム塩化物、オクタエチル−白金−ポルフィリンである。
【００５５】
[055]第１の構成成分Ａ）が、１種又は複数種の色素からなる群から選択される場合、本明細書に記載のインク組成物に使用される１種又は複数種の色素は、凹版インク組成物の総重量に対して、好ましくは約１重量％〜約２０重量％、より好ましくは約２重量％〜約１０重量％の量で存在する。
【００５６】
[056]別の実施形態では、第１の構成成分Ａ）は、複数の第１の粒子からなる群から選択される。さらに、第２の構成成分Ｂ）は、複数の第２の粒子からなる群から選択される。第１及び第２の粒子は、前述の通り、それらのモード粒径が異なっている。
【００５７】
[057]本明細書に記載の凹版インク組成物に含まれる第１の構成成分Ａ）及び第２の構成成分Ｂ）は、顔料粒子であることが好ましい。本明細書で使用される場合、用語「顔料粒子」又は「顔料」は、ＤＩＮ  ５５９４３：１９９３−１１及びＤＩＮ  ＥＮ９７１−１：１９９６−０９に記載の定義に従って理解されるべきである。顔料は、色素とは逆に、凹版インク組成物に不溶性の粉末又はフレークの形態の材料である。
【００５８】
[058]本明細書に記載の凹版インク組成物に含まれる適切な顔料粒子は、有機又は無機顔料粒子であり得ることが好ましい。本明細書に記載の凹版インク組成物に含まれる適切な顔料粒子は、色恒常性（color constant）顔料であり得る。色恒常性の有機及び無機顔料の典型的な例として、Ｃ．Ｉ．ピグメントイエロー１２、Ｃ．Ｉ．ピグメントイエロー４２、Ｃ．Ｉ．ピグメントイエロー９３、１０９、Ｃ．Ｉ．ピグメントイエロー１１０、Ｃ．Ｉ．ピグメントイエロー１４７、Ｃ．Ｉ．ピグメントイエロー１７３、Ｃ．Ｉ．ピグメントオレンジ３４、Ｃ．Ｉ．ピグメントオレンジ４８、Ｃ．Ｉ．ピグメントオレンジ４９、Ｃ．Ｉ．ピグメントオレンジ６１、Ｃ．Ｉ．ピグメントオレンジ７１  Ｃ．Ｉ．ピグメントオレンジ７３、Ｃ．Ｉ．ピグメントレッド９、Ｃ．Ｉ．ピグメントレッド２２、Ｃ．Ｉ．ピグメントレッド２３、Ｃ．Ｉ．ピグメントレッド６７、Ｃ．Ｉ．ピグメントレッド１２２、Ｃ．Ｉ．ピグメントレッド１４４、Ｃ．Ｉ．ピグメントレッド１４６、Ｃ．Ｉ．ピグメントレッド１７０、Ｃ．Ｉ．ピグメントレッド１７７、Ｃ．Ｉ．ピグメントレッド１７９、Ｃ．Ｉ．ピグメントレッド１８５、Ｃ．Ｉ．ピグメントレッド２０２、Ｃ．Ｉ．ピグメントレッド２２４、Ｃ．Ｉ．ピグメントレッド２４２、Ｃ．Ｉ．ピグメントレッド２５４、Ｃ．Ｉ．ピグメントレッド２６４、Ｃ．Ｉ．ピグメントブラウン２３、Ｃ．Ｉ．ピグメントブルー１５、Ｃ．Ｉ．ピグメントブルー１５：３、Ｃ．Ｉ．ピグメントブルー６０、Ｃ．Ｉ．ピグメントバイオレット１９、Ｃ．Ｉ．ピグメントバイオレット２３、Ｃ．Ｉ．ピグメントバイオレット３２、Ｃ．Ｉ．ピグメントバイオレット３７、Ｃ．Ｉ．ピグメントグリーン７、Ｃ．Ｉ．ピグメントグリーン３６、Ｃ．Ｉ．ピグメントブラック７、Ｃ．Ｉ．ピグメントブラック１１、金属酸化物、アンチモンイエロー、クロム酸鉛、硫酸クロム酸鉛、モリブデン酸鉛、ウルトラマリンブルー、コバルトブルー、マンガンブルー、クロムオキサイドグリーン、水和クロムオキサイドグリーン、コバルトグリーン及び金属硫化物、硫化セリウム又は硫化カドミウム、硫化セレンカドミウム、亜鉛フェライト、バナジン酸ビスマス、プルシアンブルー、Ｆｅ３Ｏ４、カーボンブラック、アゾ、アゾメチン、メチン、アントラキノン、フタロシアニン、ペリノン、ペリレン、ジケトピロロピロール、チオインジゴ、チアジンインジゴ（thiazinindigo）、ジオキサジン、イミノイソインドリン、イミノイソインドリノン、キナクリドン、フラバントロン、インダントロン、アントラピリミジン及びキノフタロン顔料が挙げられるが、それらに限定されない。
【００５９】
[059]さらなる一実施形態では、本明細書に記載の凹版インク組成物に含まれる適切な顔料粒子は、光学的可変顔料であり得る。光学的可変顔料は、セキュリティ印刷分野で公知である。光学的可変顔料は、光学的可変要素（当技術分野ではゴニオクロマチック要素とも呼ばれる）、すなわち視野角又は入射角依存性の色を呈する要素を印刷するために使用される。光学的可変要素は、例えば、紙幣及び他のセキュリティ書類が、一般に利用可能なカラースキャン、印刷及びコピー用のオフィス機器によって偽造及び／又は違法複製されないように保護するために使用される。
【００６０】
[060]典型的に、光学的可変顔料は、薄膜干渉顔料、磁性薄膜干渉顔料、干渉コーティング顔料  コレステリック液晶顔料及びこれらの混合物からなる群から選択することができる。光学的可変特徴を呈する適切な薄膜干渉顔料は、当業者に公知であり、米国特許第４，７０５，３００号、米国特許第４，７０５，３５６号、米国特許第４，７２１，２１７号、米国特許第５，０８４，３５１号、米国特許第５，２１４，５３０号、米国特許第５，２８１，４８０号、米国特許第５，３８３，９９５号、米国特許第５，５６９，５３５号、米国特許第５，５７１，６２４号及びそれらに関係する書類に開示されている。光学的可変特徴を呈する適切な磁性薄膜干渉顔料は、当業者に公知であり、米国特許第４，８３８，６４８号、国際公開第０２／０７３２５０Ａ２号、欧州特許出願公開第０  ６８６  ６７５Ａ１号、国際公開第０３／００８０１Ａ２号、米国特許第６，８３８，１６６号、国際公開第２００７／１３１８３３Ａ２号及びそれらに関係する書類に開示されている。コレステリック液晶材料から生成された膜及び顔料の例、並びにそれらの調製は、それぞれの開示が参照によって本明細書に組み込まれる米国特許第５，２１１，８７７号、米国特許第５，３６２，３１５号及び米国特許第６，４２３，２４６号、並びに欧州特許出願公開第１  ２１３  ３３８Ａ１号、欧州特許出願公開第１  ０４６  ６９２Ａ１号及び欧州特許出願公開第０  ６０１  ４８３Ａ１号に開示されている。
【００６１】
[061]本明細書に記載の機械可読特性は、機械可読材料によって、構成成分Ａ）及び／又はＢ）として具現化される。本明細書に記載の凹版インク組成物に機械可読特性を付与するのに適した材料は、磁気特性、ＵＶ又はＩＲ吸収特性、光学的可変特性、偏光特性、発光特性、導電特性及びこれらの組合せを有する材料からなる群から選択される。
【００６２】
[062]発光性材料は、セキュリティ用途において刻印材料及び機械可読材料として広く使用されている。発光性材料は、無機物質（発光性イオンでドープされた無機母体結晶又はガラス）、有機物質、又は有機金属物質（発光性イオン（複数可）と有機配位子（複数可）の錯体）であり得る）。顔料形態における発光性材料は、インクにおいて広く使用されている（米国特許第６  ５６５  ７７０号、国際公開第２００８／０３３０５９Ａ２号及び国際公開第２００８／０９２５２２Ａ１号参照）。発光性材料の例として、中でも、遷移金属及び希土類イオンからなる群から選択される、少なくとも１つの発光性カチオンでドープされた非発光性カチオンの硫化物、オキシ硫化物、リン酸塩、バナジン酸塩；国際公開第２００９／００５７３３Ａ２号又は米国特許第７  １０８  ７４２号に記載のものなどの希土類オキシ硫化物及び希土類金属錯体等が挙げられる。無機材料の例として、Ｌａ２Ｏ２Ｓ：Ｅｕ、ＺｎＳｉＯ４：Ｍｎ、及びＹＶＯ４：Ｎｄが挙げられるが、それらに限定されない。
【００６３】
[063]磁性材料は、セキュリティ用途において刻印材料として広く使用されており、印刷された通貨に、電子的手段によって容易に感知され得る追加の秘密セキュリティ要素を付与するために、紙幣印刷分野で長い間使用されてきた。磁性材料は、強磁性又はフェリ磁性タイプの特定の検出可能な磁気特性を呈し、永久磁性材料（保磁力Ｈｃ＞１０００Ａ／ｍを有する硬質磁性材料）及び磁化可能な材料（ＩＥＣ６０４０４−１（２０００年）により保磁力Ｈｃ≦１０００Ａ／ｍを有する軟質磁性材料）を含む。磁性材料の典型的な例として、鉄、ニッケル、コバルト、マンガン及びそれらの磁性合金、カルボニル鉄、二酸化クロムＣｒＯ２、磁性酸化鉄（例えば、Ｆｅ２Ｏ３、Ｆｅ３Ｏ４）、磁性フェライトＭ（ＩＩ）Ｆｅ（ＩＩＩ）２Ｏ４及びヘキサフェライトＭ（ＩＩ）Ｆｅ（ＩＩＩ）１２Ｏ１９、磁性ガーネットＭ（ＩＩＩ）３Ｆｅ（ＩＩＩ）５Ｏ１２（例えば、イットリウム鉄ガーネットＹ３Ｆｅ５Ｏ１２）、並びに永久磁化を伴うそれらの磁性等構造の置換生成物及び粒子（例えば、ＣｏＦｅ２Ｏ４）が挙げられる。国際公開第２０１０／１１５９８６Ａ２号に記載のものなどの、別の材料の少なくとも１つの層によって取り囲まれた（コーティングされた）磁性コア材料を含む磁性顔料粒子も、本発明のために使用することができる。
【００６４】
[064]赤外（ＩＲ）吸収材料、すなわち近赤外（ＮＩＲ）範囲の電磁スペクトル、最も一般的には７００ｎｍ〜２５００ｎｍの波長範囲において吸収する材料は、セキュリティ用途において、印刷された書類に、それらの認証の一助になる追加の秘密セキュリティ要素を付与するための刻印材料として広く知られており、使用されている。例えば、ＩＲ吸収特性を有するセキュリティ機能は、銀行及び販売用途の自動通貨処理機器（現金自動預入支払機、自動販売機等）による使用に合わせて、決定された通貨証書を認識し、その確実性を検証し、特に通貨証書をカラーコピーによって生成された偽物と区別するために、紙幣に施されている。ＩＲ吸収材料として、ＩＲ吸収無機材料、実質的な量のＩＲ吸収性原子若しくはイオン、又は共同効果としてＩＲ吸収を呈する構成要素を含むガラス、ＩＲ吸収有機材料、及びＩＲ吸収有機金属材料（別個のカチオン及び／若しくは別個の配位子、又はその両方を合わせたものがＩＲ吸収特性を有する、カチオン（複数可）と有機配位子（複数可）の錯体）が挙げられる。ＩＲ吸収材料の典型的な例として、中でも、カーボンブラック、キノン−ジイモニウム又はアミニウム塩、ポリメチン（例えば、シアニン、スクアライン、クロコナイン）、フタロシアニン又はナフタロシアニンタイプ（ＩＲ吸収性パイ系）、ジチオレン、クアテリレンジイミド、金属（例えば、遷移金属又はランタノイド）リン酸塩、六ホウ化ランタン、酸化インジウムスズ、ナノ微粒子形態の酸化アンチモンスズ、及びドープされた酸化スズ（ＩＶ）（ＳｎＯ４結晶の共同特性）が挙げられる。遷移元素化合物を含むＩＲ吸収材料及びそれらの赤外吸収は、国際公開第２００７／０６０１３３Ａ２号に記載のものなどの遷移元素原子又はイオンのｄ殻内で電子的遷移が生じた結果であり、本発明のために使用することもできる。
【００６５】
[065]紫外（ＵＶ）吸収材料、すなわち電磁スペクトルのＵＶ範囲、最も一般的には２００ｎｍ〜４００ｎｍの波長範囲において吸収する材料は、インク印刷分野において、光安定性添加剤として広く知られており、使用されている。また、紫外（ＵＶ）吸収材料は、セキュリティ用途において、印刷された書類に、それらの認証の一助になる追加の秘密セキュリティ要素を付与するための刻印材料として使用されている。安定性添加剤として有用なＵＶ吸収材料として、２−ヒドロキシベンゾフェノン、２−（２’−ヒドロキシフェニル）−ベンゾトリアゾール、ベンジリデンマロナート（maloneate）、サリチラート、モノベンゾアート、オキサミド、シュウ酸ジアミド、２−（２’−ヒドロキシフェニル）−１，３，５−トリアジン及びそれらの誘導体が挙げられる。インクを印刷する用途に有用なＵＶ吸収剤の典型的な例は、欧州特許第１８３６００２Ｂ１号、欧州特許第１０２１４２１Ｂ１号又は欧州特許第１２４２３９１Ｂ１号に示されている。セキュリティ用途のために、吸収されたエネルギーを、発光の形態で少なくとも部分的に再放出するＵＶ吸収材料が、特に有用である。
【００６６】
[066]光学的可変材料（当技術分野ではゴニオクロマチック要素とも呼ばれる）は、視野角又は入射角依存性の色を呈する。光学的可変材料は、セキュリティ用途において刻印材料として広く使用されており、印刷された通貨に、電子的手段によって容易に感知され得る追加の目立つセキュリティ要素を付与するために、紙幣印刷分野で長い間使用されてきた。本明細書に記載の光学的可変材料は、複数の光学的可変顔料を含む。複数の光学的可変顔料の少なくとも一部は、薄膜干渉顔料、コーティングされた干渉顔料、コレステリック液晶顔料及びこれらの混合物からなることが好ましい。本明細書に記載の光学的可変材料は、薄膜干渉顔料を含むことが好ましい。光学的可変特徴を呈する適切な薄膜干渉顔料は、当業者に公知であり、米国特許第４，７０５，３００号、米国特許第４，７０５，３５６号、米国特許第４，７２１，２１７号、米国特許第５，０８４，３５１号、米国特許第５，２１４，５３０号、米国特許第５，２８１，４８０号、米国特許第５，３８３，９９５号、米国特許第５，５６９，５３５号、米国特許第５，５７１６２４号及びそれらに関係する書類に開示されている。薄膜干渉顔料は、Ｆａｂｒｙ−Ｐｅｒｏｔ反射体／誘電体／吸収体の多層構造を含むことが好ましく、より好ましくはＦａｂｒｙ−Ｐｅｒｏｔ吸収体／誘電体／反射体／誘電体／吸収体の多層構造を含み、ここで吸収体層は、入射光を部分的に透過し、部分的に反射し、誘電体層は透過し、反射層は反射する。反射体層は、金属、金属合金及びこれらの組合せからなる群から選択されることが好ましく、好ましくは反射性金属、反射性金属合金及びこれらの組合せからなる群から選択され、より好ましくはアルミニウム（Ａｌ）、クロム（Ｃｒ）、ニッケル（Ｎｉ）及びこれらの混合物からなる群から選択され、さらにより好ましくはアルミニウム（Ａｌ）から選択される。誘電体層は、フッ化マグネシウム（ＭｇＦ２）、二酸化ケイ素（ＳｉＯ２）及びこれらの混合物からなる群から独立に選択されることが好ましく、より好ましくはマグネシウムフッ化物（ＭｇＦ２）から選択される。吸収体層は、クロム（Ｃｒ）、ニッケル（Ｎｉ）、金属合金及びこれらの混合物からなる群から独立に選択されることが好ましく、より好ましくはクロム（Ｃｒ）から選択される。複数の光学的可変顔料の少なくとも一部が、薄膜干渉顔料からなる場合、薄膜干渉顔料は、Ｃｒ／ＭｇＦ２／Ａｌ／ＭｇＦ２／Ｃｒ多層構造からなるＦａｂｒｙ−Ｐｅｒｏｔ吸収体／誘電体／反射体／誘電体／吸収体多層構造を含むことが特に好ましい。
【００６７】
[067]偏光材料は、異なる偏光を有する構成成分に、入射非偏光を分散させる特性を呈し、すなわち反射光は、らせん回転の感覚に応じて左回り又は右回りに偏光する。特に、コレステリック液晶材料は、らせん状の分子配置の特定の状況に起因して、当技術分野では偏光材料として公知である。偏光材料は、セキュリティ用途において刻印材料として広く使用されており、印刷された通貨に、偏光膜を使用して及び／又は電子的手段によって容易に感知され得る追加の秘密のセキュリティ要素を付与するために、紙幣印刷分野で長い間使用されてきた。コレステリック液晶材料から生成された膜及び顔料の例、並びにそれらの調製は、それぞれの開示が参照によって本明細書に組み込まれる米国特許第５，２１１，８７７号、米国特許第５，３６２，３１５号及び米国特許第６，４２３，２４６号、並びに欧州特許出願公開第１  ２１３  ３３８Ａ１号、欧州特許出願公開第１  ０４６  ６９２Ａ１号及び欧州特許出願公開第０  ６０１  ４８３Ａ１号に開示されている。コレステリック液晶ポリマーの多層から生成された顔料も、本発明に適している場合があり、このようなコレステリック液晶顔料の例は、参照によって組み込まれる国際公開第２００８／０００７５５Ａ１号に開示されている。本明細書に開示の偏光材料は、好ましくはコレステリック液晶材料であり、より好ましくはコレステリック液晶ポリマーの多層から生成された顔料である。
【００６８】
[068]導電性インクに含まれる導電性材料は、セキュリティ用途の分野で広く使用されている。蒸着させた後、導電性インクを乾燥させると同時に、連続的又は半連続的な導電体を形成する。導体は、電流を通過させることができ、又は別の導体経路と接続される相互接続性の接続ベースとして働き、又は無線周波若しくは電磁場に対する遮蔽として働く。導電性材料の例として、金属、金属酸化物、金属合金及び炭素化合物が挙げられる。金属ベースの導電性材料の典型的な例として、中でも、金、銀、白金、パラジウム、ロジウム、ルテニウム、銅、ニッケル、アルミニウム、鉄、インジウム、スズ、インジウム−スズ酸化物、アンチモン−スズ酸化物、亜鉛、タンタル、タングステン、オスミウム、及びこれらの混合物、酸化物又は合金が挙げられる。炭素ベースの導電性材料の典型的な例として、フラーレン、グラフェン及びカーボンナノチューブ（ＣＮＴ）が挙げられる。
【００６９】
[069]本発明の凹版インク組成物は、存在する場合には約１重量％〜約２０重量％、好ましくは約２重量％〜約１０重量％の量の１種又は複数種の色素からなる群から選択される構成成分Ａ）を含む。本発明の凹版インク組成物は、存在する場合には約０．１重量％〜約４０重量％、好ましくは約０．５重量％〜約３０重量％、より好ましくは約１重量％〜約２０重量％の量の複数の第１の粒子からなる群から選択される構成成分Ａ）を含む。本発明の凹版インク組成物は、約０．１重量％〜約４０重量％、好ましくは約０．５重量％〜約３０重量％、より好ましくは約１重量％〜約２０重量％の量の構成成分Ｂ）を含む。ここで言及されているあらゆる重量％は、凹版インク組成物の総重量に基づく。
【００７０】
[070]本明細書に記載の凹版インク組成物は、好ましくは、酸化乾燥性の凹版インク組成物、放射線インク凹版組成物及びこれらの組合せ又は混合物からなる群から選択される。典型的な凹版インク組成物は、例えば、欧州特許第１  ７９０  ７０１Ｂ１号、欧州特許出願公開２  ０１４  ７２９Ａ２号、又は国際公開第２００９／１５６  ４００Ａ１号（酸化乾燥性のインク）、並びに欧州特許第１  ２６０  ５６３Ｂ１号又は欧州特許第１  ７５１  ２４０Ｂ１号（ＵＶ硬化性インク）に開示されている。
【００７１】
[071]典型的に、本明細書に記載の凹版インク組成物は、Ｈａａｋｅ  Ｒｏｔｏ−Ｖｉｓｃｏ  ＲＶ１により４０℃及びせん断速度１０００ｓ−１で測定して、約３Ｐａ・ｓ〜約８０Ｐａ・ｓ、好ましくは約３Ｐａ・ｓ〜約６０Ｐａ・ｓ、さらにより好ましくは約５Ｐａ・ｓ〜約６０Ｐａ・ｓの粘度を有する。
【００７２】
[072]本明細書に記載の凹版インク組成物は、構成成分Ａ）及び構成成分Ｂ）に加えて、当技術分野で公知の典型的な凹版インク構成成分、特に１種又は複数種の結合剤又はワニス、１種又は複数種のワックス、１種又は複数種の乾燥触媒又は硬化触媒、任意選択により１種又は複数種のフィラー及び／又は増量剤、任意選択により１種又は複数種のさらなる添加剤、任意選択により液体媒体、並びに任意選択によりさらなる色素及び／又は顔料を含むことができる。当業者に公知の通り、用語「ワニス」は、用語「結合剤」と同義として使用される。
【００７３】
[073]一実施形態では、本明細書に記載の凹版インク組成物は、酸化乾燥性の凹版インク組成物である。本明細書に記載の凹版インク組成物が、酸化乾燥性の凹版インク組成物である場合、ここに記載の１種又は複数種の乾燥触媒又は硬化触媒は、酸化乾燥性触媒である。したがって、本明細書に記載の凹版インク組成物は、酸化乾燥性の凹版インク組成物である場合、１種又は複数種の酸化乾燥性触媒（オキシ重合触媒、乾燥性薬剤、乾燥物質及び乾燥剤とも呼ばれる）を含む。
【００７４】
[074]一実施形態によれば、本明細書に記載の酸化乾燥性の凹版インク組成物のための１種又は複数種の結合剤は、乾性油、すなわち酸素、例えば空気の酸素の作用の下で硬化する（「空気乾燥する」）結合剤である。或いは、乾燥過程を促進するために、乾燥過程は、熱気、赤外線、又は熱気と赤外線の組合せの下で実施することができる。
【００７５】
[075]酸化乾燥性の凹版インク組成物のための１種又は複数種の結合剤は、典型的に、不飽和脂肪酸残基、飽和脂肪酸残基、又はこれらの混合物を含むポリマーである。本発明に適した１種又は複数種の結合剤は、空気乾燥特性を確保するために、不飽和脂肪酸残基を含むことが好ましい。不飽和酸基を含む樹脂が特に好ましく、不飽和カルボン酸基を含む樹脂が、さらにより好ましい。しかし樹脂は、飽和脂肪酸残基を含むこともできる。本発明に適した１種又は複数種の結合剤は、酸基を含むことが好ましく、すなわち１種又は複数種の結合剤は、酸修飾樹脂の中から選択される。本発明に適した１種又は複数種の結合剤は、例えば、アルキド樹脂、ビニルポリマー、ポリウレタン樹脂、超分岐樹脂、ロジン修飾マレイン酸樹脂、ロジン修飾フェノール樹脂、ロジンエステル、石油樹脂修飾ロジンエステル、石油樹脂修飾アルキド樹脂、アルキド樹脂修飾ロジン／フェノール樹脂、アルキド樹脂修飾ロジンエステル、アクリル修飾ロジン／フェノール樹脂、アクリル修飾ロジンエステル、ウレタン修飾ロジン／フェノール樹脂、ウレタン修飾ロジンエステル、ウレタン修飾アルキド樹脂、エポキシ修飾ロジン／フェノール樹脂、エポキシ修飾アルキド樹脂、テルペン樹脂、ニトロセルロース樹脂、ポリオレフィン、ポリアミド、アクリル樹脂、及びこれらの組合せ又は混合物からなる群から選択することができる。ポリマー及び樹脂は、本明細書では交換可能に使用される。
【００７６】
[076]飽和及び不飽和の脂肪酸化合物は、天然及び／又は人工の供給源から得ることができる。天然源として、動物源及び／又は植物源が挙げられる。動物源は、動物性脂肪、バター脂肪、魚油、ラード、肝脂肪、マグロ油、マッコウクジラ油及び／又は獣脂油及びワックスを含むことができる。植物源は、ワックス及び／又は油、例えば植物油及び／又は非植物油を含むことができる。植物油の例は、ニガウリ、ルリジサ、キンセンカ、キャノーラ、ヒマシ、桐、ココナツ、針葉樹種子、トウモロコシ、綿実、脱水ヒマシ、アマニ、ブドウ種子、ジャカランダ・ミモシホリア（Ｊａｃａｒａｎｄａ  ｍｉｍｏｓｉｆｏｌｉａ）種子、亜麻仁油、ヤシ、ヤシ核、ピーナッツ、ザクロ種子、ナタネ、オイチシカ、ベニバナ、カラスウリ、ダイズ（マメ）、ヒマワリ、トール（液体ロジンとも呼ばれる）、アブラギリ、及び／又は小麦胚芽である。人工源として、合成ワックス（例えば、微結晶ワックス及び／又はパラフィンワックス）、蒸留テール油（tail oil）、及び／又は化学的若しくは生化学的合成方法が挙げられる。また、適切な脂肪酸として、（Ｚ）−ヘキサダン（hexadan）−９−エン［パルミトレイン酸］酸（Ｃ１６Ｈ３０Ｏ２）、（Ｚ）−オクタデカン（octadecan）−９−エン［オレイン酸］酸（Ｃ１８Ｈ３４Ｏ２）、（９Ｚ，１１Ｅ，１３Ｅ）−オクタデカ−９，１１，１３−トリエン［α−エレオステアリン］酸（Ｃ１８Ｈ３０Ｏ２）、リカン酸、（９Ｚ，１２Ｚ）−オクタデカ−９，１２−ジエン［リノール（linoeic）］酸（Ｃ１８Ｈ３２Ｏ２）、（５Ｚ、８Ｚ，１１Ｚ，１４Ｚ）−エイコサ−５，８，１１，１４−テトラエン［アラキドン］酸（Ｃ２０Ｈ３２Ｏ２）、１２−ヒドロキシ−（９Ｚ）−オクタデカ−９−エン［リシノール］酸（Ｃ１８Ｈ３４Ｏ３）、（Ｚ）−ドコサン−１３−エン［エルカ］酸（Ｃ２２Ｈ４２Ｏ３）、（Ｚ）−エイコサン−９−エン［ガドレイン］酸（Ｃ２０Ｈ３８Ｏ２）、（７Ｚ，１０Ｚ，１３Ｚ，１６Ｚ，１９Ｚ）−ドコサ−７，１０，１３，１６，１９−ペンタエン［クルパノドン］酸及びこれらの混合物が挙げられる。
【００７７】
[077]本明細書で有用な適切な脂肪酸は、天然又は合成油に由来する脂肪酸の混合物の形態で典型的に使用される、エチレン性不飽和共役又は非共役Ｃ２〜Ｃ２４カルボン酸、例えばミリストレイン酸、パルミトレイン酸、アラキドン酸、エルカ酸、ガドレイン酸、クルパノドン（clupanadonic）酸、オレイン酸、リシノール酸、リノール酸、リノレン酸、リカン酸、ニシン酸及びエレオステアリン酸、並びにこれらの混合物である。
【００７８】
[078]酸化乾燥性の凹版インク組成物のための１種又は複数種の結合剤は、酸化乾燥性の凹版インク組成物の総重量に対して、好ましくは約５重量％〜約９５重量％、より好ましくは約１０重量％〜約８０重量％、さらにより好ましくは約２０重量％〜約６０重量％の量で存在する。
【００７９】
[079]適切な酸化乾燥性触媒又は乾燥剤は、当技術分野で公知である。乾燥剤は、例えば、乾燥時に開始する自動酸化反応のための触媒として作用する金属塩である。酸化乾燥性触媒又は乾燥剤の典型的な例として、カチオンとしてコバルト、カルシウム、銅、亜鉛、鉄、ジルコニウム、マンガン、バリウム、亜鉛、ストロンチウム、リチウム、バナジウム及びカリウム；並びにアニオンとしてハロゲン化物、硝酸塩、硫酸塩、カルボン酸塩、例えば酢酸塩、エチルヘキサン酸塩、オクタン酸塩及びナフテン酸塩又はアセトアセトナートを含有する多価の塩が挙げられるが、それらに限定されない。酸化乾燥性触媒は、酸化乾燥性の凹版インク組成物中に、酸化乾燥性の凹版インク組成物の総重量に対して、好ましくは約０．０１重量％〜約７重量％、より好ましくは約０．１重量％〜約５重量％、さらにより好ましくは約０．１重量％〜約４重量％の量で存在する。酸化乾燥性触媒の例は、例えば国際公開第２０１１／０９８５８３Ａ１号又は国際公開第２００９／００７９８８Ａ１号及びそれに関係する書類に見出すことができる。
【００８０】
[080]凹版インク組成物は、酸化乾燥性の凹版インク組成物である場合、１種又は複数種の有機溶媒からなる群から選択される任意選択の「液体媒体」を含むことができる。このような溶媒の例として、アルコール（例えば、メタノール、エタノール、イソプロパノール、ｎ−プロパノール、エトキシプロパノール、ｎ−ブタノール、ｓｅｃ−ブタノール、ｔｅｒｔ−ブタノール、イソ−ブタノール、２−エチルヘキシル−アルコール及びこれらの混合物など）；ポリオール（例えば、グリセロール、１，５−ペンタンジオール、１，２，６−ヘキサントリオール及びこれらの混合物など）；エステル（例えば、エチルアセタート、ｎ−プロピルアセタート、ｎ−ブチルアセタート及びこれらの混合物など）；カーボネート（例えば、ジメチルカーボネート、ジエチルカーボネート、ジ−ｎ−ブチルカーボネート、１，２−エチレンカーボネート、１，２−プロピレンカーボネート、１，３−プロピレンカーボネート及びこれらの混合物など）；芳香族溶媒（例えば、トルエン、キシレン及びこれらの混合物など）；ケトン及びケトンアルコール（例えば、アセトン、メチルエチルケトン、メチルイソブチルケトン、シクロヘキサノン、ジアセトンアルコール及びこれらの混合物など）；アミド（例えば、ジメチルホルムアミド、ジメチル−アセトアミド及びこれらの混合物など）；脂肪族又は脂環式炭化水素；塩素化炭化水素（例えば、ジクロロメタンなど）；窒素含有複素環状化合物（例えば、Ｎ−メチル−２−ピロリドン、１，３−ジメチル−２−イミダゾリドン及びこれらの混合物など）；エーテル（例えば、ジエチルエーテル、テトラヒドロフラン、ジオキサン及びこれらの混合物など）；多価アルコールのアルキルエーテル（例えば、２−メトキシエタノール、１−メトキシプロパン−２−オール及びこれらの混合物など）；アルキレングリコール、アルキレンチオグリコール、ポリアルキレングリコール又はポリアルキレンチオグリコール（例えば、エチレングリコール、ポリエチレングリコール（例えば、ジエチレングリコール、トリエチレングリコール、テトラエチレングリコールなど）、プロピレングリコール、ポリプロピレングリコール（例えば、ジプロピレングリコール、トリプロピレングリコールなど）、ブチレングリコール、チオジグリコール、へキシレングリコール及びこれらの混合物）；ニトリル（例えば、アセトニトリル、プロピオニトリル及びこれらの混合物など）、並びに硫黄含有化合物（例えば、ジメチルスルホキシド、スルホラン及びこれらの混合物など）が挙げられるが、それらに限定されない。１種又は複数種の有機溶媒は、アルコール、エステル及びこれらの混合物からなる群から選択されることが好ましい。
【００８１】
[081]本発明の別の実施形態によれば、本明細書に記載の凹版インク組成物は、放射線硬化性凹版インク組成物である。放射線硬化性組成物は、ＵＶ可視光線放射線（本明細書では、以下ＵＶ−Ｖｉｓ硬化性と呼ばれる）、又は電子線（本明細書では、以下ＥＢと呼ばれる）によって硬化することができる組成物である。放射線硬化性組成物は、当技術分野で公知であり、標準的教科書、例えば１９９７〜１９９８年、Ｊｏｈｎ  Ｗｉｌｅｙ＆Ｓｏｎｓによって第７巻でＳＩＴＡ  Ｔｅｃｈｎｏｌｏｇｙ  Ｌｉｍｉｔｅｄの共同により刊行されたシリーズ「Ｃｈｅｍｉｓｔｒｙ＆Ｔｅｃｈｎｏｌｏｇｙ  ｏｆ  ＵＶ＆ＥＢ  Ｆｏｒｍｕｌａｔｉｏｎ  ｆｏｒ  Ｃｏａｔｉｎｇｓ、Ｉｎｋｓ＆Ｐａｉｎｔｓ」に見出すことができる。ＵＶ−Ｖｉｓ硬化は、有利には、非常に急速な硬化過程をもたらし、したがって凹版インク組成物の乾燥時間を大幅に短縮し、したがって裏汚れ及びブロッキングの問題を予防するので、本明細書に記載の放射線硬化性凹版インク組成物は、好ましくはＵＶ−Ｖｉｓ硬化性凹版インク組成物である。
【００８２】
[082]ＵＶ−Ｖｉｓ硬化は、有利には、非常に急速な硬化過程をもたらし、したがって凹版インク組成物の乾燥時間を大幅に短縮し、したがって裏汚れ及びブロッキングの問題を予防する。
【００８３】
[083]本明細書に記載のＵＶ−Ｖｉｓ硬化性凹版インク組成物の１種又は複数種の結合剤は、ラジカル硬化性化合物、カチオン硬化性化合物及びこれらの混合物からなる群から選択される化合物から調製されることが好ましい。本明細書に記載のＵＶ−Ｖｉｓ硬化性凹版インク組成物の１種又は複数種の結合剤は、ラジカル硬化性化合物から調製されることが好ましい。ラジカル硬化性化合物は、結合剤を形成するためにフリーラジカルを遊離させ、それによって重合を開始する１種又は複数種の光開始剤のエネルギーによる活性化からなるフリーラジカル機構によって硬化される。カチオン硬化性化合物は、結合剤を形成するために酸などのカチオン種を遊離させ、それによって重合を開始する１種又は複数種の光開始剤のエネルギーによる活性化からなるカチオン機構によって硬化される。本明細書に記載のＵＶ−Ｖｉｓ硬化性凹版インク組成物の１種又は複数種の結合剤は、（メタ）アクリレート、ビニルエーテル、プロペニルエーテル、環状エーテル、例えばエポキシド、オキセタン、テトラヒドロフラン、ラクトン、環状チオエーテル、ビニル及びプロペニルチオエーテル、ヒドロキシル含有化合物、並びにこれらの混合物からなる群から選択される化合物から調製されることが好ましい。本明細書に記載のＵＶ−Ｖｉｓ硬化性凹版インク組成物の１種又は複数種の結合剤は、（メタ）アクリレート、ビニルエーテル、プロペニルエーテル、環状エーテル、例えばエポキシド、オキセタン、テトラヒドロフラン、ラクトン及びこれらの混合物からなる群から選択される化合物から調製されることがより好ましい。
【００８４】
[084]本発明の一実施形態によれば、本明細書に記載のＵＶ−Ｖｉｓ硬化性凹版インク組成物の１種又は複数種の結合剤は、（メタ）アクリレートから選択される、好ましくはエポキシ（メタ）アクリレート、（メタ）アクリレート化油、ポリエステル（メタ）アクリレート、脂肪族又は芳香族ウレタン（メタ）アクリレート、シリコーン（メタ）アクリレート、アミノ（メタ）アクリレート、アクリル（メタ）アクリレート及びこれらの混合物からなる群から選択されるラジカル硬化性化合物から調製される。用語「（メタ）アクリレート」は、本発明の文脈において、アクリレート並びに対応するメタクリレートを指す。本明細書に記載のＵＶ−Ｖｉｓ硬化性光学的可変組成物の１種又は複数種の結合剤は、追加のビニルエーテル及び／又はモノマーアクリレート、例えばトリメチロールプロパントリアクリレート（ＴＭＰＴＡ）、ペンタエリスリトール（pentaerytritol）トリアクリレート（ＰＴＡ）、トリプロピレングリコールジアクリレート（ＴＰＧＤＡ）、ジプロピレングリコールジアクリレート（ＤＰＧＤＡ）、ヘキサンジオールジアクリレート（ＨＤＤＡ）など、並びにそれらのポリエトキシ化等価物、例えばポリエトキシ化トリメチロールプロパントリアクリレート、ポリエトキシ化ペンタエリスリトールトリアクリレート、ポリエトキシ化トリプロピレングリコールジアクリレート、ポリエトキシ化ジプロピレングリコールジアクリレート及びポリエトキシ化ヘキサンジオールジアクリレートなどを用いて調製することができる。１種又は複数種の結合剤は、ＵＶ−Ｖｉｓ硬化性凹版インク組成物の総重量に対して、好ましくは約５重量％〜約９５重量％、より好ましくは約１０重量％〜約８０重量％、さらにより好ましくは約２０重量％〜約６０重量％の量で存在する。
【００８５】
[085]本発明の別の実施形態によれば、本明細書に記載のＵＶ−Ｖｉｓ硬化性凹版インク組成物の１種又は複数種の結合剤は、ビニルエーテル、プロペニルエーテル、環状エーテル、例えばエポキシド、オキセタン、テトラヒドロフラン、ラクトン、環状チオエーテル、ビニル及びプロペニルチオエーテル、ヒドロキシル含有化合物、並びにこれらの混合物からなる群から選択されるカチオン硬化性化合物、好ましくはビニルエーテル、プロペニルエーテル、環状エーテル、例えばエポキシド、オキセタン、テトラヒドロフラン、ラクトン及びこれらの混合物からなる群から選択されるカチオン硬化性化合物から調製される。エポキシドの典型的な例として、脂肪族又は脂環式ジオール又はポリオールのグリシジルエーテル、β−メチルグリシジルエーテル、ジフェノール及びポリフェノールのグリシジルエーテル、多価フェノールのグリシジルエステル、フェノールホルムアルデヒド（phenolformalhedhyde）ノボラックの１，４−ブタンジオールジグリシジルエーテル、レゾルシノールジグリシジルエーテル、アルキルグリシジルエーテル、アクリル酸エステルのコポリマーを含むグリシジルエーテル（例えば、スチレン−グリシジルメタクリレート又はメチルメタクリレート−グリシジルアクリレート）、多官能性液体及び固体ノボラックグリシジルエーテル樹脂、ポリグリシジルエーテル及びポリ（β−メチルグリシジル）エーテル、ポリ（Ｎ−グリシジル）化合物、ポリ（Ｓ−グリシジル）化合物、グリシジル基又はβ−メチルグリシジル基が異なるタイプのヘテロ原子に結合しているエポキシ樹脂、カルボン酸及びポリカルボン酸のグリシジルエステル、リモネン一酸化物、エポキシ化大豆油、ビスフェノール−Ａ及びビスフェノール−Ｆエポキシ樹脂が挙げられるが、それらに限定されない。適切なエポキシドの例は、欧州特許第２  １２５  ７１３Ｂ１号に開示されている。芳香族、脂肪族又は脂環式ビニルエーテルの適切な例として、分子内に少なくとも１つ、好ましくは少なくとも２つのビニルエーテル基を有する化合物が挙げられるが、それらに限定されない。ビニルエーテルの例として、トリエチレングリコールジビニルエーテル、１，４−シクロヘキサンジメタノールジビニルエーテル、４−ヒドロキシブチルビニルエーテル、プロピレンカーボネートのプロペニルエーテル、ドデシルビニルエーテル、ｔｅｒｔ−ブチルビニルエーテル、ｔｅｒｔ−アミルビニルエーテル、シクロヘキシルビニルエーテル、２−エチルヘキシルビニルエーテル、エチレングリコールモノビニルエーテル、ブタンジオールモノビニルエーテル、ヘキサンジオールモノビニルエーテル、１，４−シクロヘキサンジメタノールモノビニルエーテル、ジエチレングリコールモノビニルエーテル、エチレングリコールジビニルエーテル、エチレングリコールブチルビニルエーテル、ブタン−１，４−ジオールジビニルエーテル、ヘキサンジオールジビニルエーテル、ジエチレングリコールジビニルエーテル、トリエチレングリコールジビニルエーテル、トリエチレングリコールメチルビニルエーテル、テトラエチレングリコールジビニルエーテル、ｐｌｕｒｉｏｌ−Ｅ−２００ジビニルエーテル、ポリテトラヒドロフランジビニルエーテル−２９��、トリメチロールプロパントリビニルエーテル、ジプロピレングリコールジビニルエーテル、オクタデシルビニルエーテル、（４−シクロヘキシル−メチレンオキシエテン）−グルタル酸メチルエステル及び（４−ブトキシエテン）−イソ−フタル酸エステルが挙げられるが、それらに限定されない。ヒドロキシ含有化合物の例として、ポリエステルポリオール、例えば、ポリカプロラクトン又はポリエステルアジパートポリオール、グリコール及びポリエーテルポリオールなど、ヒマシ油、ヒドロキシ官能性ビニル及びアクリル樹脂、セルロースエステル、例えばセルロースアセタートブチラート、及びフェノキシ樹脂が挙げられるが、それらに限定されない。適切なカチオン硬化性化合物のさらなる例は、欧州特許第２  １２５  ７１３Ｂ１号及び欧州特許第０  １１９  ４２５Ｂ１号に開示されている。
【００８６】
[086]或いは、本明細書に記載のＵＶ−Ｖｉｓ硬化性凹版インク組成物の１種又は複数種の結合剤は、ハイブリッド結合剤であり、本明細書に記載のものなどの、ラジカル硬化性化合物及びカチオン硬化性化合物の混合物から調製することができる。本明細書に記載のＵＶ−Ｖｉｓ硬化性凹版インク組成物の１種又は複数種の結合剤が、ハイブリッド結合剤である場合、ラジカル硬化性結合剤化合物は、ＵＶ−Ｖｉｓ硬化性凹版インク組成物の結合剤の総重量に対して、約１重量％〜約９９重量％の量で存在することができ、カチオン硬化性結合剤化合物は、約１重量％〜約９９重量％の量で存在することができる。
【００８７】
[087]本明細書に記載の凹版インク組成物が、ＵＶ−Ｖｉｓ硬化性凹版インク組成物である場合、本明細書で前述した１種又は複数種の乾燥触媒又は硬化触媒は、光開始剤とも呼ばれる硬化触媒である。したがって、本明細書に記載の凹版インク組成物は、ＵＶ−Ｖｉｓ硬化性凹版インク組成物である場合、１種又は複数種の１種又は複数種の光開始剤を含み、多くの方法で得ることができる。当業者に公知の通り、１種又は複数種の光開始剤は、それらの吸収スペクトルに従って選択され、放射線源の発光スペクトルにフィットするように選択される。本明細書に記載のＵＶ−Ｖｉｓ硬化性光学的可変組成物に含まれる１種又は複数種の結合剤を調製するために使用されるモノマー、オリゴマー又はプレポリマーに応じて、異なる光開始剤が使用され得る。フリーラジカル光開始剤の適切な例は、当業者に公知であり、アセトフェノン、ベンゾフェノン、アルファ−アミノケトン、アルファ−ヒドロキシケトン、ホスフィンオキシド及びホスフィンオキシド誘導体、並びにベンジルジメチルケタールが挙げられるが、それらに限定されない。カチオン光開始剤の適切な例は、当業者に公知であり、オニウム塩、例えば有機ヨードニウム塩（例えば、ジアリールヨードニウム（iodoinium）塩）、オキソニウム（例えば、トリアリールオキソニウム塩）及びスルホニウム塩（例えば、トリアリールスルホニウム塩）が挙げられるが、それらに限定されない。有用な光開始剤の他の例は、標準的教科書、例えばＧ．Ｂｒａｄｌｅｙにより編集され、１９９８年、Ｊｏｈｎ  Ｗｉｌｅｙ＆ＳｏｎｓによってＳＩＴＡ  Ｔｅｃｈｎｏｌｏｇｙ  Ｌｉｍｉｔｅｄの共同により刊行された「Ｃｈｅｍｉｓｔｒｙ＆Ｔｅｃｈｎｏｌｏｇｙ  ｏｆ  ＵＶ＆ＥＢ  Ｆｏｒｍｕｌａｔｉｏｎ  ｆｏｒ  Ｃｏａｔｉｎｇｓ、Ｉｎｋｓ＆Ｐａｉｎｔｓ」、第ＩＩＩ巻、「Ｐｈｏｔｏｉｎｉｔｉａｔｏｒｓ  ｆｏｒ  Ｆｒｅｅ  Ｒａｄｉｃａｌ  Ｃａｔｉｏｎｉｃ  ａｎｄ  Ａｎｉｏｎｉｃ  Ｐｏｌｙｍｅｒｉｚａｔｉｏｎ」、第２版、Ｊ．Ｖ．Ｃｒｉｖｅｌｌｏ＆Ｋ．Ｄｉｅｔｌｉｋｅｒに見出すことができる。凹版インク組成物に含まれる１種又は複数種の光開始剤は、凹版インク組成物の総重量に対して、好ましくは約０．１〜約２０重量パーセント、より好ましくは約１〜約１５重量パーセントの量で存在する。１種又は複数種の光開始剤は、存在する場合、すべての他の成分の分散若しくは混合ステップ中に、凹版インク組成物に添加することができ、又は後期において、すなわちインクの形成後に添加することができる。効率的な硬化を達成するために、１種又は複数種の光開始剤と併せて、１種又は複数種の増感剤を含むことが有利になる場合もある。適切な光増感剤の典型的な例として、イソプロピル−チオキサントン（ＩＴＸ）、１−クロロ−２−プロポキシ−チオキサントン（ＣＰＴＸ）、２−クロロ−チオキサントン（ＣＴＸ）及び２，４−ジエチル−チオキサントン（ＤＥＴＸ）、並びにこれらの混合物が挙げられるが、それらに限定されない。１種又は複数種の光増感剤は、存在する場合、凹版インク組成物の総重量に対して、好ましくは約０．１重量％〜約１５重量％、より好ましくは約０．５重量％〜約５重量％の量で存在する。
【００８８】
[088]本発明の凹版インク組成物は、ＵＶ−Ｖｉｓ硬化性凹版インク組成物である場合、１種又は複数種の希釈剤を含むことができる。任意選択の希釈剤は、１種又は複数種の低分子量及び低粘度モノマー又はオリゴマーからなる。典型的に、希釈剤は、ＵＶ−ＶＩＳ硬化過程中に結合剤構成成分と反応し得る１つ又は複数の反応性部分を含む。したがって、好ましくは希釈剤は、１つ、２つ又はそれを超える官能性部分を含む反応性希釈剤である。反応性希釈剤は、凹版インク組成物の粘度を低減する粘度低減剤として使用される。１種又は複数種の希釈剤は、存在する場合、凹版インク組成物の総重量に対して、好ましくは約１重量％〜約３０重量％、より好ましくは約１０重量％〜約３０重量％の量で存在する。
【００８９】
[089]或いは、二重硬化組成物を使用することができ、これらの組成物は、熱乾燥及び放射線硬化機構を組み合わせる。典型的に、このような組成物は、放射線硬化組成物に類似しているが、水又は溶媒によって構成された揮発性部分を含む。これらの揮発性構成要素は、まず、熱気又はＩＲ乾燥機を使用して蒸発させられ、次にＵＶ乾燥によって硬化過程が完了する。
【００９０】
[090]酸化乾燥性の凹版インク組成物、ＵＶ硬化性乾燥性の凹版インク組成物又は二重硬化組成物である凹版インク組成物に適したフィラー及び増量剤は、当技術分野で公知である。適切なフィラー及び増量剤の例は、炭素繊維、タルク、雲母（例えば、白雲母）、珪灰石、焼成粘土、チャイナクレイ、ベントナイト、カオリン、炭酸塩（例えば、炭酸カルシウム、アルミニウム炭酸ナトリウム）、ケイ酸塩（例えば、ケイ酸マグネシウム、ケイ酸アルミニウム）、硫酸塩（例えば、硫酸マグネシウム、硫酸バリウム）、アルミナ水和物、チタン酸塩（例えば、チタン酸カリウム）、二酸化チタン（例えば、アナターゼ、ルチル）、モンモリロナイト、黒鉛、硫化亜鉛、亜鉛白、バーミキュライト、木粉、石英粉末、天然繊維、合成繊維及びこれらの組合せである。１種又は複数種のフィラー及び／又は増量剤は、タルク、雲母（好ましくは白雲母）、珪灰石、焼成粘土、カオリン、ケイ酸塩（好ましくはケイ酸マグネシウム及び／又はケイ酸アルミニウム）、アルミナ水和物、二酸化チタン（好ましくはアナターゼ、ルチル）、チャイナクレイ、ベントナイト、亜鉛白、硫化亜鉛、炭酸塩（好ましくは炭酸カルシウム）、モンモリロナイト、及びこれらの組合せ又は混合物からなる群から選択されることが好ましい。１種又は複数種のフィラー及び／又は増量剤は、凹版インク組成物の総重量に対して、好ましくは約０．１重量％〜約４５重量％、より好ましくは約０．５重量％〜約４０重量％、さらにより好ましくは約１重量％〜約３０重量％の量で存在する。
【００９１】
[091]酸化乾燥性の凹版インク組成物、ＵＶ硬化性乾燥性の凹版インク組成物又は二重硬化組成物のいずれかである凹版インク組成物に適したワックスは、当技術分野で公知である。ワックスは、例えば、傷抵抗性、粘着性低下、滑らかさの改善、及び撥水特性を付与する化合物である。凹版インク組成物に存在する１種又は複数種のワックスは、合成ワックス、石油ワックス及び天然のワックスからなる群から選択される。１種又は複数種のワックスは、微結晶性ワックス、パラフィンワックス、ポリエチレンワックス、ポリプロピレンワックス、ポリエチレンアミドワックス、ポリテトラフルオロエチレンワックス、フィッシャー−トロプシュワックス、シリコーン液、蜜蝋、カンデリラワックス、モンタンワックス、カルナウバワックス及びこれらの混合物からなる群から選択されることが好ましい。１種又は複数種のワックスは、凹版インク組成物中に、凹版インク組成物の総重量に対して、好ましくは約１重量％〜約１５重量％、より好ましくは約２重量％〜約１０重量％、さらにより好ましくは約３重量％〜約８重量％の量で存在する。
【００９２】
[092]酸化乾燥性の凹版インク組成物、ＵＶ硬化性乾燥性の凹版インク組成物又は二重硬化組成物である本明細書に記載の凹版インク組成物は、物理的、レオロジー的及び化学的なパラメーターを調節するために使用される化合物及び材料を含めた１種又は複数種の添加剤をさらに含むことができるが、それらに限定されない。１種又は複数種の添加剤は、可塑剤、滑剤、抗酸化剤、消泡剤、沈降防止薬剤、界面活性剤、安定剤、溶媒及びこれらの混合物からなる群から選択される。本明細書に記載の添加剤は、添加剤の寸法の少なくとも１つが１〜１０００ｎｍ（ナノメートル）の範囲である、いわゆるナノ材料の形態を含めた、当技術分野で公知の量及び形態で存在することができる。
【００９３】
[093]本明細書に記載の凹版インク組成物で印刷した凹版セキュリティ機能又はパターンの複数の特徴を備えた特性は、特に、インクが、様々な形状の溝状要素が彫刻された凹版を用いて印刷される場合、容易に調整することができる。したがって本明細書では、少なくとも２つの異なる溝形状の溝状要素、すなわち溝状要素の外形、すなわち形状、深さ、幅、側壁の平均勾配、端部の形状及び２つの溝状要素間の空間に従って変わる溝状要素を含む凹版印刷版を使用して、本明細書に記載の凹版インク組成物で凹版セキュリティ機能又はパターンを印刷する方法も記載される。形状は、点、線、縞、二次元領域、円錐形及び逆ピラミッド形からなる群から選択することができる。
【００９４】
[094]溝状要素の外形、拭取り方向及び拭取り方法に応じて、過剰の凹版インク組成物の拭取り過程は、いくつかの溝状要素から第２の構成成分Ｂ）の選択的な除去を誘発し、それによって、各溝状要素内に、様々な相対濃度の第１の構成成分Ａ）及び第２の構成成分Ｂ）が生じる。特に、溝状要素の深さに従って、構成成分Ａ）の第１の粒子及び／又は１種若しくは複数種の色素と比較して大きい粒子からなる構成成分Ｂ）は、図１に概略的に示されている通り、拭取り過程Ｗ中に浅い溝状要素から選択的に除去される。いかなる理論にも拘泥するものではないが、深い溝状要素は、より浅い溝状要素と比較して、大きい粒子をより容易に保持する傾向がある。したがって、化合物Ｂ）に対する化合物Ａ）の濃度比は、深い溝状要素よりも、より浅い溝状要素において高くなり、深い溝状要素内では、大きい粒子、すなわち化合物Ｂ）の粒子の濃度は、浅い溝状要素におけるよりも比較的高くなる。
【００９５】
[095]したがって、本明細書で使用される場合、用語「選択的拭取り」は、浅い溝状要素から第２の構成成分Ｂ）の粒子を識別して除去する、開示の方法の固有の特徴を指す。用語「選択的拭取り」は、凹版シリンダー表面の任意の種類の部分的拭取りを指すものではない。任意の凹版印刷過程は、凹版印刷版の表面に存在する過剰の任意のインクを拭き取るステップを含む。高い質の凹版機能を生成するために、拭取り過程は、彫刻された部分からいかなるインクも除去せずに、凹版の彫刻されていない部分から過剰のインクを完全に除去しなければならない。工業凹版印刷プレス機では、拭取り過程は、当業者に公知の機械パラメーターによって調節することができる。
【００９６】
[096]適切な彫刻された凹版は、当技術分野で公知の技術によって製造することができる。彫刻された凹版の製造技術として、手作業の彫刻、並びにＣＴｉＰ（「凹版へのコンピューター」）、ＤＬＥ（「ダイレクトレーザー彫刻」）及びＦＩＴ（「微細凹版技術」）などのコンピューターに基づく技術が挙げられる。製造過程への言及は、例えば、国際公開第２０１２  １４３８２０Ａ１号、欧州特許出願公開第１  ９８７  ９５０Ａ２号又は欧州特許第０  ８０５  ９５７Ｂ１号に見出すことができる。化合物Ｂ）の選択的除去は、本質的に溝状要素の様々な深さに応じて行われるので、凹版印刷版の溝状要素の形状、特に溝状要素の深さの精度は、この方法に必須の要件である。したがって、本発明に適した彫刻された凹版は、好ましくは、ＣＴｉＰ（「凹版へのコンピューター」）、ＤＬＥ（「ダイレクトレーザー彫刻」）及びＦＩＴ（「微細凹版技術」）によって製造される。
【００９７】
[097]一実施形態によれば、彫刻された凹版は、第１の組及び第２の組の彫刻された溝状要素を含み、前記第１の組の彫刻された溝状要素は、約５μｍ〜約２０μｍ、好ましくは約５μｍ〜約１５μｍの深さを有し、前記第２の組の彫刻された溝状要素は、約３０μｍ〜約１００μｍ、好ましくは約５０μｍ〜約８５μｍの深さを有する。
【００９８】
[098]別の実施形態によれば、彫刻された凹版は、第１の組、第２の組及び第３の組の彫刻された溝状要素を含み、前記第１の組の彫刻された溝状要素は、約５μｍ〜約２０μｍ、好ましくは約５μｍ〜約１５μｍの深さを有し、前記第２の組の彫刻された溝状要素は、約３０μｍ〜約１００μｍ、好ましくは約５０μｍ〜約８５μｍの深さを有し、前記第３の組の彫刻された溝状要素は、約２０μｍ〜約５０μｍ、好ましくは約２５μｍ〜約４５μｍの深さを有し、ただし第１、第２及び第３の組の彫刻された溝状要素は、第１の組の彫刻された溝状要素の深さに対して少なくとも２０％異なる深さを有する。
【００９９】
[099]図２ａ〜ｅは、異なる形状及び深さを有する凹版に彫刻された溝状要素の横断面の概略図である。溝状要素は、点、線、縞、二次元領域、円錐形及び逆ピラミッド形からなる群から選択される形状を有することができる。溝状要素は、円又は楕円の断面形状、直角形状、Ｕ字形状及びＶ字形状からなる群から独立に選択される横断面を有することができる。図２ａ及び図２ｂは、直角形状及び異なる深さを有する凹版に彫刻された２つの溝状要素の横断面の概略図である。図２ｃは、対称のＶ字形状を有する凹版に彫刻された溝状要素の横断面の概略図である。図２ｄは、非対称のＶ字形状を有する凹版に彫刻された溝状要素の横断面の概略図である。図２ｅは、円形断面形状を有する凹版に彫刻された溝状要素の横断面の概略図である。
【０１００】
[0100]本明細書に記載の凹版インク組成物及び凹版印刷過程は、１ｃｍ２面積当たり２つ以上の隣接する印刷帯域、好ましくは１ｃｍ２面積当たり３つ以上の隣接する、好ましくは絡み合っている又は交互の帯域のモザイクを含む凹版セキュリティ機能又はパターンを生成するのに特に有用であり、前記帯域は、従来のインク及び従来の凹版印刷版を使用しても得ることができない異なる物理的特徴を呈する。異なる物理的特徴の、１ｃｍ２面積当たり２つ以上の隣接する印刷帯域、好ましくは１ｃｍ２面積当たり３つ以上の隣接する、好ましくは絡み合っている又は交互の帯域のモザイクから構成された凹版セキュリティ機能又はパターンは、異なる物理的特徴を有するインクの間のインク汚染の問題、又は見当の問題に起因して、従来の凹版印刷デバイスでは容易に生成することができない。
【０１０１】
[0101]特に、１ｃｍ２面積当たり２つ以上の隣接する印刷帯域、好ましくは１ｃｍ２面積当たり３つ以上の隣接する、好ましくは絡み合っている又は交互の帯域のモザイクは、少なくとも１つの異なる物理的特徴を呈し、物理的特徴は、ＣＩＥ（１９７６）カラーインデックスパラメーターによる全色差ΔＥ＊（Ｚ）、機械可読特性、及び／又はＣＩＥ（１９７６）カラーインデックスパラメーターによるΔＥ＊（Ｚ）及び機械可読特性の組合せである。
【０１０２】
[0102]凹版セキュリティ機能又はパターンの複数の特徴を備えた特性、例えばマルチトーン特性の、視覚的に改善された、容易に調整可能で予測可能な制御は、本明細書に記載の通り凹版インク組成物を選択し、異なる深さの溝状要素を有する凹版を用いて前記凹版インク組成物を印刷することによって得ることができると判明した。したがって、少なくとも２、好ましくは少なくとも４、より好ましくは少なくとも６、さらにより好ましくは１０のΔＥ＊（Ｚ）を有する、凹版セキュリティ機能又はパターンの異なる帯域を含む凹版セキュリティ機能又はパターンは、容易に調整可能で予測可能な方法で得ることができる。ΔＥ＊（Ｚ）値は、以下の等式に従って算出される。
ΔＥ＊（Ｚ）＝（（Ｌ＊（Ｚ２）−Ｌ＊（Ｚ１））２＋（ａ＊（Ｚ２）−ａ＊（Ｚ１））２＋（ｂ＊（Ｚ２）−ｂ＊（Ｚ１））２）１／２
［式中、
パラメーターＬ＊（Ｚ１）は、凹版セキュリティ機能又はパターンの帯域（Ｚ１）のＣＩＥ（１９７６）Ｌ＊値を表し、
パラメーターＬ＊（Ｚ２）は、凹版セキュリティ機能又はパターンの帯域（Ｚ２）のＣＩＥ（１９７６）Ｌ＊値を表し、
パラメーターａ＊（Ｚ１）は、凹版セキュリティ機能又はパターンの帯域（Ｚ１）のＣＩＥ（１９７６）ａ＊値を表し、
パラメーターａ＊（Ｚ２）は、凹版セキュリティ機能又はパターンの帯域（Ｚ２）のＣＩＥ（１９７６）ａ＊値を表し、
パラメーターｂ＊（Ｚ１）は、凹版セキュリティ機能又はパターンの帯域（Ｚ１）のＣＩＥ（１９７６）ｂ＊値を表し、
パラメーターｂ＊（Ｚ２）は、凹版セキュリティ機能又はパターンの帯域（Ｚ２）のＣＩＥ（１９７６）ｂ＊値を表す］。
【０１０３】
[0103]或いは、１ｃｍ２面積当たり２つ以上の隣接する印刷帯域、好ましくは１ｃｍ２面積当たり３つ以上の隣接する、好ましくは絡み合っている又は交互の帯域のモザイクは、異なる機械可読特性、例えば異なる磁気特性、異なるＵＶ若しくはＩＲ吸収特性、異なる光学的可変特性、異なる偏光特性、異なる発光特性、又は異なる導電特性を有する。
【０１０４】
[0104]本発明の例示的な実施形態によれば、１ｃｍ２面積当たり２つ以上の隣接する印刷帯域、好ましくは１ｃｍ２面積当たり３つ以上の隣接する、好ましくは絡み合っている又は交互の帯域のモザイクは、以下の異なる機械可読特性を有することができる。
発光特性及び磁気特性、又は
発光特性及びＵＶ吸収特性、又は
発光特性及びＩＲ吸収特性、又は
発光特性及び光学的可変特性、又は
発光特性及び偏光特性、又は
発光特性及び導電特性、又は
磁気特性及び導電特性、又は
磁気特性及びＩＲ吸収特性、又は
磁気特性及びＵＶ吸収特性、又は
磁気特性及び光学的可変特性、又は
磁気特性及び偏光特性、又は
ＩＲ吸収特性及びＵＶ吸収特性、又は
ＩＲ吸収特性及び光学的可変特性、又は
ＩＲ吸収特性及び偏光特性、又は
ＵＶ吸収特性及び光学的可変特性、又は
ＵＶ吸収特性及び偏光特性、又は
導電特性及びＩＲ吸収特性、又は
導電特性及びＵＶ吸収特性、又は
導電特性及び光学的可変特性、又は
導電特性及び偏光特性、又は
光学的可変特性及び偏光特性。
【０１０５】
[0105]或いは、１ｃｍ２面積当たり２つ以上の隣接する印刷帯域、好ましくは１ｃｍ２面積当たり３つ以上の隣接する、好ましくは絡み合っている又は交互の帯域のモザイクは、任意の機械可読特性を有していない帯域と好ましくは隣接している、絡み合っている、又は交互の、機械可読特性を有する帯域、例えばＩＲ吸収特性を有する帯域及びＩＲ吸収特性を有していない、すなわちＩＲ透過性の帯域であり、或いは、好ましくは絡み合っている又は交互の帯域は、マルチトーン凹版セキュリティ機能又はパターンを生成するなどのために、少なくとも２、好ましくは少なくとも４、より好ましくは少なくとも６、さらにより好ましくは少なくとも１０のＣＩＥ（１９７６）カラーインデックスパラメーターによるΔＥ＊（Ｚ）を有する。異なる物理的特徴を有する、絡み合っている小さい帯域を含む、このような凹版セキュリティ機能又はパターンは、凹版インク汚染の問題及び見当の問題に起因して、従来の凹版印刷技術で調製することが非常に困難である。
【０１０６】
[0106]異なる特徴を有する、１ｃｍ２面積当たり２つ以上の隣接する印刷帯域、好ましくは１ｃｍ２面積当たり３つ以上の隣接する、好ましくは絡み合っている又は交互の帯域のモザイクは、それぞれ異なる深さを有する凹版印刷版の２つの組の溝彫刻に対応する、２つの異なる特徴（Ｐ１）及び（Ｐ２）を有することができる。次に、１ｃｍ２面積当たり３つ以上の隣接する、好ましくは絡み合っている又は交互の帯域のモザイクの帯域は、例えば（Ｐ１）−（Ｐ２）−（Ｐ１）パターンによって概略的に具現化され得る。或いは、異なる特徴を有する、１ｃｍ２面積当たり３つ以上の隣接する、好ましくは絡み合っている又は交互の帯域のモザイクの帯域は、３つ以上、最大ｎ個の異なる深さを有する溝彫刻の３つ以上、最大ｎ個の組に対応する、３つ以上、例えば最大ｎ個の異なる特徴（Ｐ１）、（Ｐ２）、（Ｐ３）、最大（Ｐｎ）を有することができる。次に３つ以上の、好ましくは絡み合っている又は交互の帯域は、例えば（Ｐ１）−（Ｐ２）−（Ｐ３）−…−（Ｐｎ）パターン、又は（Ｐ１）−（Ｐ２）−（Ｐ１）−…−（Ｐ３）−…−（Ｐｎ）パターン、又は（Ｐ１）、（Ｐ２）、（Ｐ３）、最大（Ｐｎ）の異なる特徴の任意のさらなる並替えによって概略的に具現化され得る。
【０１０７】
[0107]したがって、本発明の一態様によれば、本明細書に記載の凹版インク組成物は、彫刻された溝状要素の深さに応じて異なる深さの彫刻された溝状要素を含む凹版印刷版を使用することにより、ただ一つの凹版インク組成物で、凹版セキュリティ機能又はパターン、特に１ｃｍ２面積当たり２つ以上の隣接する印刷帯域、好ましくは１ｃｍ２面積当たり３つ以上の隣接する、好ましくは絡み合っている又は交互の帯域のモザイク内に異なる機械可読特性及び／又は異なるＣＩＥ（１９７６）カラーパラメーターなどの異なる特徴を呈する凹版セキュリティ機能又はパターンを印刷するために使用される。
【０１０８】
[0108]本明細書では、セキュリティ文書を保護するための、本明細書に記載の凹版インク組成物の使用も記載される。また、セキュリティ文書を保護するための、本明細書に記載の凹版セキュリティ機能又はパターンの使用が記載される。
【０１０９】
[0109]本明細書では、複数の特徴を備えたセキュリティ機能又はパターンを基材に凹版印刷するための、凹版インク組成物における本明細書に記載の第１の構成成分Ａ）及び第２の構成成分Ｂ）の使用も記載される。
【０１１０】
[0110]本発明に適した基材として、紙又は他の線維材料、例えばセルロース、紙を含有する材料、プラスチック又はポリマー基材、複合材料、金属又は金属化材料、ガラス、セラミック及びこれらの組合せが挙げられるが、それらに限定されない。プラスチック又はポリマー基材の典型的な例は、ポリプロピレン（ＰＰ）、ポリエチレン（ＰＥ）、ポリカーボネート（ＰＣ）、ポリ塩化ビニル（ＰＶＣ）及びポリエチレンテレフタラート（ＰＥＴ）から製造された基材である。複合材料の典型的な例として、紙及び少なくとも１種のプラスチック又はポリマー材料の多層構造又は積層が挙げられるが、それらに限定されない。
【０１１１】
[0111]本明細書では、複数の特徴を備えたセキュリティ機能又はパターンを基材に凹版印刷するための、本明細書に記載の凹版インク組成物の使用も記載される。
【０１１２】
[0112]本明細書では、本明細書に記載の凹版インク組成物から生成された少なくとも１つの層を含むセキュリティ書類も記載される。また、本明細書では、本明細書に記載の凹版セキュリティ機能又はパターンを含むセキュリティ書類が記載される。
【０１１３】
[0113]用語「セキュリティ文書」は、通常、少なくとも１つのセキュリティ機能によって偽造又は詐欺から保護される文書を指す。セキュリティ書類の例として、高価値の書類及び高価値の商品が挙げられるが、それらに限定されない。高価値の書類の典型的な例として、紙幣、証書、チケット、小切手、クーポン券、収入印紙及び納税印紙、契約書等、身分証明証、例えばパスポート、身分証明カード、ビザ、キャッシュカード、クレジットカード、取引用カード、アクセス書類、入場券等が挙げられるが、それらに限定されない。本明細書に記載のセキュリティ文書は、紙幣、身分証明証、小切手、クーポン券、取引用カード、切手及び納税印紙からなる群から選択されることが好ましく、より好ましくは本明細書に記載のセキュリティ文書は、紙幣又は身分証明証である。
【０１１４】
[0114]本明細書では、複数の特徴を備えた凹版セキュリティ機能又はパターンを凹版印刷して、好ましくは紙幣、身分証明証、小切手、クーポン券、取引用カード、切手及び納税印紙からなる群から選択されるセキュリティ文書を、偽造又は詐欺から保護するために、本明細書に記載の凹版インク組成物を、本明細書に記載の彫刻された印刷版と組み合わせて使用することも記載される。
【０１１５】
[0115]本明細書では、好ましくは紙幣、身分証明証、小切手、クーポン券、取引用カード、切手及び納税印紙からなる群から選択されるセキュリティ文書に本明細書に記載の凹版インク組成物を凹版印刷することからなる、セキュリティ文書を偽造又は詐欺から保護する方法も記載される。
【０１１６】
[0116]本明細書では、本明細書に記載の彫刻された印刷版に本明細書に記載の凹版インク組成物をインク付けし、前記凹版インク組成物を、好ましくは紙幣、身分証明証、小切手、クーポン券、取引用カード、切手及び納税印紙からなる群から選択されるセキュリティ文書に移すことからなる、セキュリティ文書を偽造又は詐欺から保護する方法も記載される。
【０１１７】
[0117]本発明によって得られる、凹版インク組成物及び過程の特に有利な特性は、単一の印刷ステップにより単一の凹版インク組成物で複数の特徴を備えた凹版セキュリティ機能又はパターンを印刷する、容易に調整可能で予測可能な方法を提供し、したがって、必要な凹版印刷設備及びシャブロンの数を低減するという能力にある。
【実施例】
【０１１８】
[0118]ここで、非限定的な例に関して、本発明をより詳細に説明する。
【０１１９】
[0119]
【表１】
2016514173.tif 000003
ｗｔ−％は、凹版インク組成物の総重量に基づく。
【０１２０】
[0120]
【表２】
2016514173.tif 000004
【０１２１】
[0121]
【表３】
2016514173.tif 000005
【０１２２】
[0122]ヘラを用いて手作業で組成物Ｉ、化合物Ａ）及びＢ）を一緒に十分に混合することによって、凹版インク組成物を調製した。得られたペーストを、３ロールミルに２回通過させて（最初の通過６バール、二回目の通過１２バール）、製粉した。
【０１２３】
[0123]実施例を印刷するために使用した凹版は、３組の溝状要素から構成されている。溝状要素は、「Ｕ」字形状の外形で線幅が２００ミクロンであり、彫刻の深さは１０、４５及び７４ミクロンである。
【０１２４】
[0124]表３に記載の各凹版インク組成物（本発明の組成物（Ｅ１〜Ｅ３）及び比較組成物（Ｃ１））を、Ｏｒｍａｇ凹版校正機で印刷した。凹版インク組成物を、ポリマーハンドローラーで凹版に塗布した。任意の過剰の凹版インク組成物を、紙を用いて手作業により一回で拭き取った。凹版インク組成物を、紙幣用途で使用される標準のコットン紙基材（Ｌｏｕｉｓｅｎｔｈａｌ製の綿の紙幣用紙）に印刷した。
【０１２５】
[0125]図３は、単一モードサイズ分布を有する複数の黒色炭素顔料粒子を含む凹版インク（Ｃａｒｂｏｎ  Ｂｌａｃｋ  Ｓｐｅｃｉａｌ  ４Ａ、モード粒径３ミクロン未満）で印刷したマルチトーン凹版機能の比較例（Ｃ１）を、従来のカメラで撮影した写真である。図４は、比較例Ｃ１を、ＩＲビューアー（ＢＷフィルタＦ−ＰＲＯ２８−０９３を取り付けたＩＲ変換ビューアースペクトル感度３５０〜１３００ｎｍ）で撮影した写真である。図３では、１ｃｍ２未満の小さい領域内の絡み合っている又は交互の帯域（深い溝状要素（７４μｍ）に対応する濃い黒色帯域３ａ、中程度の溝状要素（４５μｍ）に対応する中程度の黒色帯域３ｂ、浅い溝状要素（１０μｍ）に対応する明るい黒色帯域３ｃ）に対応する黒色の３つの異なる陰影を認識することができる。帯域３ａ、３ｂ及び３ｃの間のコントラストは強くないが、凹版機能のマルチトーン特徴を認識することができる。図４では、対応する帯域４ａ、４ｂ及び４ｃは、強い吸収帯域に対応する黒色帯域としてすべて可視である。帯域４ａ、４ｂ及び４ｃは、機械可読である。したがって、図３の実施例は、単一モード粒度分布を有するわずか１つのタイプの粒子を含む凹版インク組成物を用いて調製されたマルチトーン凹版機能であり、凹版機能のマルチトーン特性は、単一モード粒度分布に起因して、任意の粒子の選択的拭取りを実施することができないので、予測も調節も不可能である。したがって比較例Ｃ１では、絡み合っている又は交互の帯域４ａ、４ｂ及び４ｃは、異なるＣＩＥ（１９７６）パラメーター（マルチトーン凹版機能）を有しているが、帯域４ａ、４ｂ及び４ｃは、任意のＩＲ吸収を機械可読特性として検出するデバイスでは、互いに区別することができない。
【０１２６】
[0126]図５は、複数の特徴を備えた凹版セキュリティ機能又はパターンの本発明による実施例（Ｅ１）を、従来のカメラで撮影した写真である。図６は、実施例Ｅ１の複数の特徴を備えた凹版セキュリティ機能又はパターンを、前述のＩＲビューアーで撮影した写真である。図５の帯域５ａ及び図６の６ａは、深い溝状要素（７４μｍ）に対応する帯域であり、図５の帯域５ｂ及び図６の６ｂは、中程度の溝状要素（４５μｍ）に対応する帯域であり、図５の帯域５ｃ及び図６の６ｃは、浅い溝状要素（１０μｍ）に対応する帯域である。実施例Ｅ１の複数の特徴を備えた凹版セキュリティ機能又はパターンを、ｉ）モード粒径＜３ミクロンの複数の顔料粒子（パリオゲン（登録商標）Ｂｌａｃｋ  Ｓ００８４）である化合物Ａ）、及びｉｉ）モード粒径約１０ミクロンの複数の顔料粒子（デコシルク（登録商標）１０）である化合物Ｂ）を含む凹版インク組成物で印刷した。化合物Ａ）は、ＩＲ透過材料であり、化合物Ｂ）は、ＩＲ吸収材料である。図５では、１ｃｍ２未満の小さい領域内の絡み合っている又は交互の帯域（濃い黒色帯域５ａ、中程度の黒色帯域５ｂ、明るい黒色帯域５ｃ）に対応する黒色の３つの異なる陰影を認識することができる。帯域５ａ、５ｂ及び５ｃの異なるＣＩＥ（１９７６）パラメーターに対応する、Ｅ１の凹版セキュリティ機能のマルチトーン特徴は、異なる黒色陰影によって具現化される。図６では、対応する帯域６ａ、６ｂ及び６ｃは、帯域６ａ、６ｂ及び６ｃのＩＲ吸収特性が異なっているので容易に区別することができる。凹版に最初に塗布された凹版インク組成物と同じ又はおよそ同じ比の化合物Ａ）及び化合物Ｂ）を含む凹版インク組成物を含有する、深い溝状要素（７４μｍ）に対応する帯域６ａは、ＩＲスペクトルにおいて強力に吸収し、したがって機械可読である。帯域６ｂは、拭取り過程の結果として、凹版に最初に塗布された凹版インク組成物と比較して減少した量の化合物Ｂ）及びおよそ同じ量の化合物Ａ）を含む凹版インク組成物を含有する、中程度の溝状要素（４５μｍ）に対応し、したがって帯域６ｂは、ＩＲスペクトルにおいてわずかに吸収し、したがって機械可読であるが、高感度検出器が必要となり得る。帯域６ｃは、拭取り過程の結果として、ほぼ化合物Ａ）だけを含む凹版インク組成物を含有する浅い溝状要素（１０μｍ）に対応し、したがって帯域６ｃは、ＩＲスペクトルにおいて吸収せず、すなわち帯域６ｃは、ＩＲ透過性であり、したがってＩＲ吸収を機械可読特性として検出するデバイスでは検出不可能である。したがって実施例Ｅ１では、絡み合っている又は交互の帯域６ａ、６ｂ及び６ｃは、複数の特徴を備えており、帯域の独特の機械可読特性及び帯域の異なるＣＩＥ（１９７６）パラメーターによって区別することができる。
【０１２７】
[0127]図７は、本発明による複数の特徴を備えた凹版セキュリティ機能又はパターンの本発明による実施例（Ｅ２）を、従来のカメラで撮影した写真である。図８は、Ｅ２の複数の特徴を備えた凹版セキュリティ機能又はパターンを、ＩＲカメラで撮影した写真である。図７の帯域７ａ及び図８の８ａは、深い溝状要素（７４μｍ）に対応する帯域であり、図７の帯域７ｂ及び図８の８ｂは、中程度の溝状要素（４５μｍ）に対応する帯域であり、図７の帯域７ｃ及び図８の８ｃは、浅い溝状要素（１０μｍ）に対応する帯域である。Ｅ２の複数の特徴を備えた凹版セキュリティ機能又はパターンを、ｉ）モード粒径＜３ミクロンの複数の顔料粒子（イルガライト（登録商標）Ｏｒａｎｇｅ  Ｆ２Ｇ）である化合物Ａ）、及びｉｉ）モード粒径約１０ミクロンの複数の顔料粒子（デコシルク（登録商標）１０）である化合物Ｂ）を含む凹版インク組成物で印刷した。化合物Ａ）は、ＩＲ透過材料であり、化合物Ｂ）は、ＩＲ吸収材料である。図７では、凹版セキュリティ機能のマルチトーン特徴は、絡み合っている又は交互の帯域内の３つの異なる陰影によって具現化され、帯域７ａは褐色であり、帯域７ｂはオレンジ色であり、帯域７ｃは明るいオレンジ色である。図８では、対応する帯域８ａ、８ｂ及び８ｃは、帯域８ａ、８ｂ及び８ｃのＩＲ吸収特性が異なっているので、容易に区別することができる。凹版に最初に塗布された凹版インク組成物と同じ又はおよそ同じ比の化合物Ａ）及び化合物Ｂ）を含む凹版インク組成物を含有する、深い溝状要素（７４μｍ）に対応する帯域８ａは、ＩＲスペクトルにおいて強力に吸収し、したがって機械可読である。帯域８ｂは、拭取り過程の結果として、凹版に最初に塗布された凹版インク組成物と比較して減少した量の化合物Ｂ）及びおよそ同じ量の化合物Ａ）を含む凹版インク組成物を含有する、中程度の溝状要素（４５μｍ）に対応し、したがって帯域８ｂは、ＩＲスペクトルにおいてわずかに吸収し、したがって機械可読であるが、高感度検出器が必要となり得る。帯域８ｃは、拭取り過程の結果として、ほぼ化合物Ａ）だけを含む凹版インク組成物を含有する浅い溝状要素（１０μｍ）に対応し、したがって帯域８ｃは、ＩＲスペクトルにおいて吸収せず、すなわち帯域８ｃは、ＩＲ透過性であり、したがってＩＲ吸収を機械可読特性として検出するデバイスでは検出不可能である。したがって実施例Ｅ２では、絡み合っている又は交互の帯域８ａ、８ｂ及び８ｃは、複数の特徴を備えており、帯域の独特の機械可読特性及び帯域の異なるＣＩＥ（１９７６）パラメーターによって区別することができる。
【０１２８】
[0128]図９は、本発明による複数の特徴を備えた凹版セキュリティ機能又はパターンの本発明による実施例（Ｅ３）を、従来のカメラで撮影した写真である。図１０は、実施例Ｅ３の複数の特徴を備えた凹版セキュリティ機能又はパターンを、ＩＲカメラで撮影した写真である。図９の帯域９ａ及び図１０の１０ｂは、深い溝状要素（７４μｍ）に対応する帯域であり、図９の帯域９ｂ及び図１０の１０ｂは、中程度の溝状要素（４５μｍ）に対応する帯域であり、図９の帯域９ｃ及び図１０の１０ｃは、浅い溝状要素（１０μｍ）に対応する帯域である。Ｅ３の複数の特徴を備えた凹版セキュリティ機能又はパターンを、ｉ）色素（マクロレックス（登録商標）Ｙｅｌｌｏｗ  ６Ｇ１）である化合物Ａ）、及びｉｉ）モード粒径約１０ミクロンの複数の顔料粒子（デコシルク（登録商標）１０）である化合物Ｂ）を含む凹版インクで印刷した。化合物Ａ）は、ＩＲ透過材料であり、化合物Ｂ）は、ＩＲ吸収材料である。図９では、凹版セキュリティ機能のマルチトーン特徴は、絡み合っている又は交互の帯域内の３つの異なる陰影によって具現化され、帯域９ａは濃い緑色であり、帯域９ｂは緑色であり、帯域９ｃは黄色である。図１０では、対応する帯域１０ａ、１０ｂ及び１０ｃは、帯域１０ａ、１０ｂ及び１０ｃのＩＲ吸収特性が異なっているので、容易に区別することができる。凹版に最初に塗布された凹版インク組成物と同じ又はおよそ同じ比の化合物Ａ）及び化合物Ｂ）を含む凹版インク組成物を含有する、深い溝状要素（７４μｍ）に対応する帯域１０ａは、ＩＲスペクトルにおいて強力に吸収し、したがって機械可読である。帯域１０ｂは、拭取り過程の結果として、凹版に最初に塗布された凹版インク組成物と比較して減少した量の化合物Ｂ）及びおよそ同じ量の化合物Ａ）を含む凹版インク組成物を含有する、中程度の溝状要素（４５μｍ）に対応し、帯域１０ｂは、ＩＲスペクトルにおいてわずかに吸収し、したがって機械可読であるが、高感度検出器が必要となり得る。帯域１０ｃは、拭取り過程の結果として、ほぼ化合物Ａ）だけを含む凹版インク組成物を含有する浅い溝状要素（１０μｍ）に対応し、帯域１０ｃは、ＩＲスペクトルにおいて吸収せず、すなわち帯域１０ｃは、ＩＲ透過性であり、したがってＩＲ吸収を機械可読特性として検出するデバイスでは検出不可能である。したがってＥ３では、絡み合っている又は交互の帯域１０ａ、１０ｂ及び１０ｃは、複数の特徴を備えており、帯域の独特の機械可読特性及び帯域の異なるＣＩＥ（１９７６）パラメーターによって区別することができる。
【０１２９】
[0129]従来技術と比較して、本明細書に記載の凹版インク組成物及び方法は、１ｃｍ２面積当たり２つ以上の隣接する帯域内、又は１ｃｍ２面積当たり３つ以上の隣接する帯域のモザイク内、好ましくは１ｃｍ２面積当たり３つ以上の絡み合っている又は交互の帯域のモザイク内に、複数の特徴を備えた特性を有する凹版機能又はパターンを、予測可能で制御された方法で生成するのに適している。
【０１３０】
[0130]凹版機能の複数の特徴を備えた特性、特にマルチトーン特性が、粒度の単一モード分布に起因して予測も調整も不可能である従来技術とは対照的に、本明細書に記載の方法は、異なる粒度を有する化合物Ａ）及びＢ）を含む凹版インク組成物、並びに様々な溝状要素を含む凹版印刷版を上手く活用して、複数の特徴を備えた特性を有する凹版機能又はパターンを制御された方式で生成する。
【図１】
2016514173.tif 000006
【図２】
2016514173.tif 000007
【図３】
2016514173.tif 000008
【図４】
2016514173.tif 000009
【図５】
2016514173.tif 000010
【図６】
2016514173.tif 000011
【図７】
2016514173.tif 000012
【図８】
2016514173.tif 000013
【図９】
2016514173.tif 000014
【図１０】
2016514173.tif 000015
【国際調査報告】
2016514173.tif 000016
2016514173.tif 000017